(57)【要約】【解決手段】物品は、幅が０．１ｍｍから１００ｍｍまでで、長さが０．５ｍｍから５００ｍｍまでで、厚さが０．２ｍｍから５ｍｍまでであるレンズを含む。レンズは、７６０ｎｍから２５００ｎｍまでの波長を有する光を６０％超透過する。レンズは、ポリマー及び着色成分を含む。レンズは、０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである。【選択図】図１
2016502141.tif 000002
【特許請求の範囲】
【請求項１】
幅が０．１ｍｍから１００ｍｍまでで、長さが０．５ｍｍから５００ｍｍまでで、厚さが０．２ｍｍから５ｍｍまでであるレンズを含み、
前記レンズは、７６０ｎｍから２５００ｎｍまでの波長を有する光を６０％超透過し、
前記レンズは、ポリマー及び着色成分を含み、
前記ポリマーは、ポリイミド、ポリフェニレンスルホン、ポリエーテルスルホン、ポリスルホン、及びポリエーテルエーテルケトン、及びこれらの組み合わせからなる群から選択された、１８０℃よりも高いガラス転移温度を有する高熱ポリマーを含み、
前記着色成分は、（ａ）少なくとも２つの有機染料、（ｂ）少なくとも１つの有機染料及び１つの有機顔料、（ｃ）少なくとも２つの有機顔料、又は（ｄ）これらの組み合わせを含み、
前記レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである
ことを特徴とする物品。
【請求項２】
前記レンズは、３８０ｎｍから６７０ｎｍまで、３８０ｎｍから６７１ｎｍまで、３８０ｎｍから６７２ｎｍまで、３８０ｎｍから６７３ｎｍまで、３８０ｎｍから６７４ｎｍまで、３８０ｎｍから６７５ｎｍまで、３８０ｎｍから６７６ｎｍまで、３８０ｎｍから６７７ｎｍまで、３８０ｎｍから６７８ｎｍまで、３８０ｎｍから６７９ｎｍまで、３８０ｎｍから６８０ｎｍまで、３８０ｎｍから６８１ｎｍまで、３８０ｎｍから６８２ｎｍまで、３８０ｎｍから６８３ｎｍまで、３８０ｎｍから６８４ｎｍまで、３８０ｎｍから６８５ｎｍまで、３８０ｎｍから６８６ｎｍまで、３８０ｎｍから６８７ｎｍまで、３８０ｎｍから６８８ｎｍまで、３８０ｎｍから６８９ｎｍまで、３８０ｎｍから６９０ｎｍまで、３８０ｎｍから６９１ｎｍまで、３８０ｎｍから６９２ｎｍまで、３８０ｎｍから６９３ｎｍまで、３８０ｎｍから６９４ｎｍまで、３８０ｎｍから６９５ｎｍまで、３８０ｎｍから６９６ｎｍまで、３８０ｎｍから６９７ｎｍまで、３８０ｎｍから６９８ｎｍまで、３８０ｎｍから６９９ｎｍまで、３８０ｎｍから７００ｎｍまで、及びこれらの組み合わせからなる群から選択された波長を有する光を２０％未満透過することを特徴とする請求項１に記載の物品。
【請求項３】
前記レンズは、６７０ｎｍ超から７６０ｎｍまで、６７１ｎｍ超から７６０ｎｍまで、６７２ｎｍ超から７６０ｎｍまで、６７３ｎｍ超から７６０ｎｍまで、６７３ｎｍ超から７６０ｎｍまで、６７３ｎｍ超から７６０ｎｍまで、６７４ｎｍ超から７６０ｎｍまで、６７５ｎｍ超から７６０ｎｍまで、６７６ｎｍ超から７６０ｎｍまで、６７７ｎｍ超から７６０ｎｍまで、６７８ｎｍ超から７６０ｎｍまで、６７９ｎｍ超から７６０ｎｍまで、６８０ｎｍ超から７６０ｎｍまで、６８１ｎｍ超から７６０ｎｍまで、６８２ｎｍ超から７６０ｎｍまで、６８３ｎｍ超から７６０ｎｍまで、６８４ｎｍ超から７６０ｎｍまで、６８５ｎｍ超から７６０ｎｍまで、６８６ｎｍ超から７６０ｎｍまで、６８７ｎｍ超から７６０ｎｍまで、６８８ｎｍ超から７６０ｎｍまで、６８９ｎｍ超から７６０ｎｍまで、６９０ｎｍ超から７６０ｎｍまで、６９１ｎｍ超から７６０ｎｍまで、６９２ｎｍ超から７６０ｎｍまで、６９３ｎｍ超から７６０ｎｍまで、６９４ｎｍ超から７６０ｎｍまで、６９５ｎｍ超から７６０ｎｍまで、６９６ｎｍ超から７６０ｎｍまで、６９７ｎｍ超から７６０ｎｍまで、６９８ｎｍ超から７６０ｎｍまで、６９９ｎｍ超から７６０ｎｍまで、７００ｎｍ超から７６０ｎｍまで、及びこれらの組み合わせからなる群から選択された波長を有する光を５％超透過することを特徴とする請求項１に記載の物品。
【請求項４】
（１）３８０ｎｍから６７０ｎｍまでの波長を有する光の２０％未満、及び、６７０ｎｍ超から７６０ｎｍまでの波長を有する光の５％超、
（２）３８０ｎｍから６７１ｎｍまでの波長を有する光の２０％未満、及び、６７１ｎｍ超から７６０ｎｍまでの波長を有する光の５％超、
（３）３８０ｎｍから６７２ｎｍまでの波長を有する光の２０％未満、及び、６７２ｎｍ超から７６０ｎｍまでの波長を有する光の５％超、
（４）３８０ｎｍから６７３ｎｍまでの波長を有する光の２０％未満、及び、６７３ｎｍ超から７６０ｎｍまでの波長を有する光の５％超、
（５）３８０ｎｍから６７４ｎｍまでの波長を有する光の２０％未満、及び、６７４ｎｍ超から７６０ｎｍまでの波長を有する光の５％超、
（６）３８０ｎｍから６７５ｎｍまでの波長を有する光の２０％未満、及び、６７５ｎｍ超から７６０ｎｍまでの波長を有する光の５％超、
（７）３８０ｎｍから６７６ｎｍまでの波長を有する光の２０％未満、及び、６７６ｎｍ超から７６０ｎｍまでの波長を有する光の５％超、
（８）３８０ｎｍから６７７ｎｍまでの波長を有する光の２０％未満、及び、６７７ｎｍ超から７６０ｎｍまでの波長を有する光の５％超、
（９）３８０ｎｍから６７８ｎｍまでの波長を有する光の２０％未満、及び、６７８ｎｍ超から７６０ｎｍまでの波長を有する光の５％超、
（１０）３８０ｎｍから６７９ｎｍまでの波長を有する光の２０％未満、及び、６７９ｎｍ超から７６０ｎｍまでの波長を有する光の５％超、
（１１）３８０ｎｍから６８０ｎｍまでの波長を有する光の２０％未満、及び、６８０ｎｍ超から７６０ｎｍまでの波長を有する光の５％超、
（１２）３８０ｎｍから６８１ｎｍまでの波長を有する光の２０％未満、及び、６８１ｎｍ超から７６０ｎｍまでの波長を有する光の５％超、
（１３）３８０ｎｍから６８２ｎｍまでの波長を有する光の２０％未満、及び、６８２ｎｍ超から７６０ｎｍまでの波長を有する光の５％超、
（１４）３８０ｎｍから６８３ｎｍまでの波長を有する光の２０％未満、及び、６８３ｎｍ超から７６０ｎｍまでの波長を有する光の５％超、
（１５）６８４ｎｍの波長を有する光の２０％未満、及び、６８４ｎｍ超から７６０ｎｍまでの波長を有する光の５％超、
（１６）３８０ｎｍから６８５ｎｍまでの波長を有する光の２０％未満、及び、６８５ｎｍ超から７６０ｎｍまでの波長を有する光の５％超、
（１７）３８０ｎｍから６８６ｎｍまでの波長を有する光の２０％未満、及び、６８６ｎｍ超から７６０ｎｍまでの波長を有する光の５％超、
（１８）３８０ｎｍから６８７ｎｍまでの波長を有する光の２０％未満、及び、６８７ｎｍ超から７６０ｎｍまでの波長を有する光の５％超、
（１９）３８０ｎｍから６８８ｎｍまでの波長を有する光の２０％未満、及び、６８８ｎｍ超から７６０ｎｍまでの波長を有する光の５％超、
（２０）３８０ｎｍから６８９ｎｍまでの波長を有する光の２０％未満、及び、６８９ｎｍ超から７６０ｎｍまでの波長を有する光の５％超、
（２１）３８０ｎｍから６９０ｎｍまでの波長を有する光の２０％未満、及び、６９０ｎｍ超から７６０ｎｍまでの波長を有する光の５％超、
（２２）３８０ｎｍから６９１ｎｍまでの波長を有する光の２０％未満、及び、６９１ｎｍ超から７６０ｎｍまでの波長を有する光の５％超、
（２３）３８０ｎｍから６９２ｎｍまでの波長を有する光の２０％未満、及び、６９２ｎｍ超から７６０ｎｍまでの波長を有する光の５％超、
（２４）３８０ｎｍから６９３ｎｍまでの波長を有する光の２０％未満、及び、６９３ｎｍ超から７６０ｎｍまでの波長を有する光の５％超、
（２５）３８０ｎｍから６９４ｎｍまでの波長を有する光の２０％未満、及び、６９４ｎｍ超から７６０ｎｍまでの波長を有する光の５％超、
（２６）３８０ｎｍから６９５ｎｍまでの波長を有する光の２０％未満、及び、６９５ｎｍ超から７６０ｎｍまでの波長を有する光の５％超、
（２７）３８０ｎｍから６９６ｎｍまでの波長を有する光の２０％未満、及び、６９６ｎｍ超から７６０ｎｍまでの波長を有する光の５％超、
（２８）３８０ｎｍから６９７ｎｍまでの波長を有する光の２０％未満、及び、６９７ｎｍ超から７６０ｎｍまでの波長を有する光の５％超、
（２９）３８０ｎｍから６９８ｎｍまでの波長を有する光の２０％未満、及び、６９８ｎｍ超から７６０ｎｍまでの波長を有する光の５％超、
（３０）３８０ｎｍから６９９ｎｍまでの波長を有する光の２０％未満、及び、６９９ｎｍ超から７６０ｎｍまでの波長を有する光の５％超、
（３１）３８０ｎｍから７００ｎｍまでの波長を有する光の２０％未満、及び、７００ｎｍ超から７６０ｎｍまでの波長を有する光の５％超、
からなる群から選択された要素の光を選択的に透過することを特徴とする請求項１に記載の物品。
【請求項５】
幅が０．１ｍｍから１００ｍｍまでで、長さが０．５ｍｍから５００ｍｍまでで、厚さが０．２ｍｍから５ｍｍまでであるレンズを含み、
前記レンズは、（ｉ）７６０ｎｍから２５００ｎｍまでの波長を有する光を６０％超透過し、
前記レンズは、ポリマー及び着色成分を含み、
前記ポリマーは、
（Ａ）酸二無水物／ジアミンの組、
（Ｂ）塩素置換フタル酸無水物、ジアミン、及びジヒドロキシフェノール塩、又は、
（Ｃ）（Ａ）及び（Ｂ）の群から選択された組み合わせ
に由来する構造単位を含むポリイミドを含み、
前記（Ａ）の酸二無水物／ジアミンの組は、
（ｉ）オキシジフタル酸無水物及びジアミノジフェニルスルホン、又は、
（ｉｉ）オキシジフタル酸無水物、３，３，ビスフェノールＡ二無水物、４，４，ビスフェノールＡ二無水物、及び前記の酸無水物からなる群から選択された酸二無水物、及び、メタ−フェニレンジアミン、パラ−フェニレンジアミン、ジアミノジフェニルスルホン、オキシジアニリン、及び前記のジアミンの組み合わせからなる群から選択されたジアミン
を含み、
前記（Ｂ）のジアミンは、メタ−フェニレンジアミン、パラ−フェニレンジアミン、ジアミノジフェニルスルホン、オキシジアニリン、及び前記のジアミンの組み合わせからなる群から選択され、
前記着色成分は、（ａ）少なくとも２つの有機染料、（ｂ）少なくとも１つの有機染料及び１つの有機顔料、（ｃ）少なくとも２つの有機顔料、又は（ｄ）これらの組み合わせを含み、
前記レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである
ことを特徴とする物品。
【請求項６】
前記物品は、３８０ｎｍから７００ｎｍまでの波長を有する光を１５％未満透過し、７００ｎｍ超から７６０ｎｍまでの波長を有する光を１５％超透過することを特徴とする請求項５に記載の物品。
【請求項７】
前記ポリイミドは、オキシジフタル酸無水物及びジアミノジフェニルスルホンに由来する構造単位を含むことを特徴とする請求項５又は６に記載の物品。
【請求項８】
前記ポリイミドは、３，３，ビスフェノールＡ二無水物及びジアミノジフェニルスルホンに由来する構造単位を含むことを特徴とする請求項５又は６に記載の物品。
【請求項９】
前記ポリイミドは、オキシジフタル酸無水物及び４，４'−オキシジアニリンに由来する構造単位を含むことを特徴とする請求項５又は６に記載の物品。
【請求項１０】
前記ポリイミドは、第１のポリイミドポリマーであり、
前記レンズは、ポリマーブレンドを形成する第２のポリイミドポリマーを更に含み、
前記ポリマーブレンドは、層間剥離のない混和性のポリマーブレンドである
ことを特徴とする請求項５から９のいずれかに記載の物品。
【請求項１１】
前記第１のポリイミドポリマーは、オキシジフタル酸無水物及びジアミノジフェニルスルホンに由来する構造単位を含み、
前記第２のポリイミドポリマーは、（ｉ）３，３，ビスフェノール二無水物及びジアミノジフェニルスルホン、（ｉｉ）４，４，ビスフェノールＡ二無水物及びメタフェニレンジアミン、（ｉｉｉ）４，４，ビスフェノールＡ二無水物及びパラ−フェニレンジアミン、（ｉｖ）４，４，ビスフェノール二無水物及びジアミノジフェニルスルホン、及び（ｖ）上記の酸二無水物／ジアミンの組の組み合わせからなる群から選択された酸二無水物／ジアミンの組に由来する構造単位を含む
ことを特徴とする請求項１０に記載の物品。
【請求項１２】
前記第１のポリイミドポリマーは、３，３，ビスフェノール二無水物及びジアミノジフェニルスルホンに由来する構造単位を含み、
前記第２のポリイミドポリマーは、（ｉ）４，４，ビスフェノールＡ二無水物及びメタフェニレンジアミン、（ｉｉ）４，４，ビスフェノールＡ二無水物及びパラ−フェニレンジアミン、（ｉｉｉ）４，４，ビスフェノール二無水物及びジアミノジフェニルスルホン、及び（ｉｖ）前記の酸二無水物／ジアミンの組の組み合わせからなる群から選択される酸二無水物／ジアミンの組に由来する構造単位を含む
ことを特徴とする請求項１０に記載の物品。
【請求項１３】
前記第１のポリイミドの量は、５０〜９０重量％であり、
前記第２のポリイミドの量は、１〜５０重量％であり、
前記熱可塑性組成物は、更に、充填材、補強材、添加材、及びそれらの組み合わせからなる群から選択された成分を０〜７０重量％含み、
前記第１のポリイミド、前記第２のポリイミド、及び前記成分は、総量で１００重量％であることを特徴とする請求項１０に記載の物品。
【請求項１４】
前記組成物は、ポリイミド以外の少なくとも１つのポリマーを更に含むことを特徴とする請求項５から９のいずれかに記載の物品。
【請求項１５】
前記少なくとも１つのポリマーは、ポリエステル、ポリエステルカーボネート、ポリスルホン、ポリエーテルスルホン、ポリベンゾイミダゾール、ポリケトン、及びそれらのポリマーの組み合わせからなる群から選択されることを特徴とする請求項１４に記載の物品。
【請求項１６】
前記レンズは、２ｍｍの厚さで６０％以上の透過度を有することを特徴とする請求項５から１５のいずれかに記載の物品。
【請求項１７】
前記レンズは、１３１０ｎｍの波長を有する光を透過することを特徴とする請求項５から１６のいずれかに記載の物品。
【請求項１８】
前記レンズは、１５５０ｎｍの波長を有する光を透過することを特徴とする請求項５から１７のいずれかに記載の物品。
【請求項１９】
前記レンズは、８５０ｎｍの波長を有する光を透過することを特徴とする請求項５から１８のいずれかに記載の物品。
【請求項２０】
前記ポリマーは、毎分５℃の速さの熱ランプを用いた熱機械分析による測定で、３０℃〜２００℃において１００ｐｐｍ／℃以下の熱膨張計数を有することを特徴とする請求項５から１９のいずれかに記載の物品。
【請求項２１】
前記ポリマーブレンドは、１５０℃以上の連続使用温度を有することを特徴とする請求項５から２０のいずれかに記載の物品。
【請求項２２】
前記レンズは、０．２ｍｍから５．０ｍｍまでの肉厚において、（ａ）８５℃、相対湿度８５％の事前条件に１２０時間さらされ、（ｂ）つづいて、２６０℃で３０秒間、鉛フリーはんだ試験を実行された後も、透明かつ寸法安定性を有することを特徴とする請求項５から２１のいずれかに記載の物品。
【請求項２３】
前記物品は、光学送受信機の構成要素であることを特徴とする請求項５から２２のいずれかに記載の物品。
【請求項２４】
該当なし
【請求項２５】
前記レンズは、前記組成物の総量を基準として、２０重量％未満のポリケトンを更に含むことを特徴とする請求項５から２４のいずれかに記載の物品。
【請求項２６】
前記少なくとも２つの有機染料は、（ｉ）緑色の有機染料及び赤色の有機染料を含む混合物、（ｉｉ）オレンジ色の有機染料、青色の有機染料、及び赤色の有機染料を含む混合物、（ｉｉｉ）紫色の有機染料、黄色の有機染料、及び青色の有機染料を含む混合物、及び（ｉｖ）それらの組み合わせからなる群から選択されることを特徴とする前記の請求項のいずれかに記載の物品。
【請求項２７】
前記少なくとも１つの有機染料及び１つの有機顔料は、（ｉ）緑色の有機顔料及び赤色の有機染料を含む混合物、（ｉｉ）緑色の有機染料及び赤色の有機顔料を含む混合物、（ｉｉｉ）オレンジ色の染料、青色の有機顔料、及び赤色の有機染料を含む混合物、（ｉｖ）オレンジ色の有機染料、青色の有機染料、及び赤色の有機顔料を含む混合物、（ｖ）オレンジ色の有機顔料、青色の有機染料、及び赤色の有機染料を含む混合物、及び（ｖｉ）紫色の有機染料、黄色の有機染料、及び青色の有機顔料を含む混合物、及び（ｉｖ）それらの組み合わせからなる群から選択されることを特徴とする前記の請求項のいずれかに記載の物品。
【請求項２８】
前記少なくとも２つの有機顔料は、（ｉ）緑色の有機顔料及び赤色の有機顔料を含む混合物、（ｉｉ）オレンジ色の有機顔料、青色の有機顔料、及び赤色の有機顔料を含む混合物、（ｉｉｉ）紫色の有機顔料、黄色の有機顔料、及び青色の有機顔料を含む混合物、（ｉｖ）青色の有機顔料、黄色の有機顔料、及び赤色の有機顔料を含む混合物、（ｖ）それらの組み合わせからなる群から選択されることを特徴とする前記の請求項のいずれかに記載の物品。
【請求項２９】
幅が０．１ｍｍから１００ｍｍまでで、長さが０．５ｍｍから５００ｍｍまでで、厚さが０．２ｍｍから５ｍｍまでである凹面レンズを含み、
前記レンズは、（ｉ）７６０ｎｍから２５００ｎｍまでの波長を有する光を６０％超透過し、
前記レンズは、ポリマー及び着色成分を含み、
前記ポリマーは、
（Ａ）酸二無水物／ジアミンの組、
（Ｂ）塩素置換フタル酸無水物、ジアミン、及びジヒドロキシフェノール塩、又は、
（Ｃ）（Ａ）及び（Ｂ）の群から選択された組み合わせ
に由来する構造単位を含むポリイミドを含み、
前記（Ａ）の酸二無水物／ジアミンの組は、
（ｉ）オキシジフタル酸無水物及びジアミノジフェニルスルホン、又は、
（ｉｉ）オキシジフタル酸無水物、３，３，ビスフェノールＡ二無水物、４，４，ビスフェノールＡ二無水物、及び前記の酸無水物からなる群から選択された酸無水物、及び、メタ−フェニレンジアミン、パラ−フェニレンジアミン、ジアミノジフェニルスルホン、オキシジアニリン、及び前記のジアミンの組み合わせからなる群から選択されたジアミン
を含み、
前記（Ｂ）のジアミンは、メタ−フェニレンジアミン、パラ−フェニレンジアミン、ジアミノジフェニルスルホン、オキシジアニリン、及び前記のジアミンの組み合わせからなる群から選択され、
前記着色成分は、（ｉ）緑色の有機染料及び赤色の有機染料を含む混合物、（ｉｉ）オレンジ色の有機染料、青色の有機染料、及び赤色の有機染料を含む混合物、（ｉｉｉ）紫色の有機染料、黄色の有機染料、及び青色の有機染料を含む混合物、及び（ｉｖ）それらの組み合わせからなる群から選択された少なくとも２つの有機染料を含み、
前記レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである
ことを特徴とする物品。
【請求項３０】
前記物品は、光学送受信機の構成要素であることを特徴とする請求項２９に記載の物品。
【発明の詳細な説明】
【背景技術】
【０００１】
本明細書においてポリイミドを含む光学物品が開示される。
【０００２】
光ファイバ技術は、伝統的に長距離通信のために用いられてきたが、大量な量のデータ転送のためのインターネットの利用の増加により、既存の光学ネットワークにおける帯域の多くが、このデータ通信及びより高速な通信のために用いられる。光ファイバは、膨大なデータと、短距離であってもより高速なデータ転送速度の要求を満たすため、コンピュータネットワークを接続するためにますます利用されている。
【０００３】
光ファイバ技術の発展の一部として、近赤外領域（７６０ｎｍから２５００ｎｍまで）における光伝送に用いる光学材料及びレンズが求められている。これらの材料及びレンズは、可視光（３８０ｎｍから６７０ｎｍ又は７００ｎｍまで）の干渉を低減及び／又は除去するために、可視光を遮断する必要がある。レーザー送信／送受信モジュールは、はんだリフロー処理又ははんだ槽、とくに鉛フリーはんだ処理によりプリント回路基板上に配置される間、高温にさらされるため、レンズは、２４０℃を超える温度で形状を保つことが要求される。このため、高いガラス転移温度を有するポリマーのみが利用可能である。これらの材料及びレンズは、湿気にさらされた後も、光学特性を維持することができ、寸法安定性を有することが必要である。
【０００４】
このように、７６０ｎｍから２５００ｎｍまでの範囲において高い透過性を有し、３８０ｎｍから６７０ｎｍまでの範囲又は７００ｎｍまでの範囲ですら、ほとんど又は全く透過性を有さず、湿気にさらされた後であっても寸法安定性を有し、鉛フリーはんだ処理に耐えうるポリマーを含む光学材料及び物品の必要性は、未だ解決されていない。
【発明の概要】
【０００５】
幅が０．１ｍｍから１００ｍｍまでで、長さが０．５ｍｍから５００ｍｍまでで、厚さが０．２ｍｍから５ｍｍまでであり、７６０ｎｍから２５００ｎｍまでの波長を有する光を６０％超透過し、ポリマー及び着色成分を含むレンズを含む物品が開示される。ポリマーは、ポリイミド、ポリフェニレンスルホン、ポリエーテルスルホン、ポリスルホン、及びポリエーテルエーテルケトン、及びこれらの組み合わせからなる群から選択された、１８０℃よりも高いガラス転移温度を有する高熱ポリマーを含む。ある実施の形態において、ポリマーは、
（Ａ）酸二無水物／ジアミンの組、
（Ｂ）塩素置換フタル酸無水物、ジアミン、及びジヒドロキシフェノール塩、又は、
（Ｃ）（Ａ）及び（Ｂ）の群から選択された組み合わせ
に由来する構造単位を含むポリイミドを含み、
（Ａ）の酸二無水物／ジアミンの組は、
（ｉ）オキシジフタル酸無水物及びジアミノジフェニルスルホン、又は、
（ｉｉ）オキシジフタル酸無水物、３，３，ビスフェノールＡ二無水物、４，４，ビスフェノールＡ二無水物、及び上記の酸無水物からなる群から選択された酸二無水物、及び、メタ−フェニレンジアミン、パラ−フェニレンジアミン、ジアミノジフェニルスルホン、オキシジアニリン、及び上記のジアミンの組み合わせからなる群から選択されたジアミンを含み、
（Ｂ）のジアミンは、メタ−フェニレンジアミン、パラ−フェニレンジアミン、ジアミノジフェニルスルホン、オキシジアニリン、及び上記のジアミンの組み合わせからなる群から選択される。
着色成分は、（ａ）少なくとも２つの有機染料、（ｂ）少なくとも１つの有機染料及び１つの有機顔料、（ｃ）少なくとも２つの有機顔料、又は（ｄ）これらの組み合わせを含む。レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである。ある実施の形態において、レンズは、７６０ｎｍから２５００ｎｍまでの波長を有する光を５０％超透過する。
【図面の簡単な説明】
【０００６】
図１〜４は、実施例によるデータの図表による表現である。
【発明を実施するための形態】
【０００７】
本発明は、高温耐性を有し、異なる領域の光を選択的に透過可能なレンズを設計することが可能となったという所見に部分的に基づく。着色成分とポリマーの特定の組み合わせを用いることにより、レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままであるレンズを作成することが可能となった。
【０００８】
本明細書において、レンズを含む物品が開示される。レンズは、幅が０．１ｍｍから１００ｍｍまでで、長さが０．５ｍｍから５００ｍｍまでで、厚さが０．２ｍｍから５ｍｍまでであり、７６０ｎｍから２５００ｎｍまでの波長を有する光を６０％超透過する。この範囲内で、レンズは、とくに、１３１０ｎｍの波長を有する光を６０％超透過することができる。さらに、この範囲内で、レンズは、とくに、１５５０ｎｍの波長を有する光を６０％超透過することができる。さらに、この範囲内で、レンズは、とくに、８５０ｎｍの波長を有する光を６０％超透過することができる。レンズは、３８０から７００ｎｍの波長において、１５％未満の光透過性を有することができる。レンズは、７００ｎｍ超から７６０ｎｍまでの波長を有する光の１５％超を透過することができる。
【０００９】
ある実施の形態において、レンズは、幅が０．１ｍｍから１００ｍｍまでで、長さが０．５ｍｍから５００ｍｍまでで、厚さが０．２ｍｍから５ｍｍまでであり、７６０ｎｍから２５００ｎｍまでの波長を有する光を５０％超透過する。この範囲内で、レンズは、とくに、１３１０ｎｍの波長を有する光を５０％超透過することができる。さらに、この範囲内で、レンズは、とくに、１５５０ｎｍの波長を有する光を５０％超透過することができる。さらに、この範囲内で、レンズは、とくに、８５０ｎｍの波長を有する光を５０％超透過することができる。レンズは、３８０から７００ｎｍの波長において、２０％未満の光透過性を有することができる。レンズは、６７０ｎｍ超から７６０ｎｍまでの波長を有する光の０％超を透過することができる。
【００１０】
運転の実施例において以外、又は特に断らない限り、本明細書及び請求項において用 いられる成分、反応条件等の量に言及する全ての数又は表現は、全ての場合において、「約」という用語により修正できるものとして理解されよう。本特許出願において、様々な数値範囲が開示される。これらの範囲は連続であるから、これらは最小値と最大値の間の全ての値を含む。別段の明示がない限り、本特許出願において指定される様々な数値範囲は、近似値である。
【００１１】
本明細書において使用される「第１」「第２」などの用語は、順序、量、又は重要性を示すものではなく、ある要素を別の要素と区別するために用いられる。「a」及び「an」という用語は、量の限定を意味するのではなく、言及された項目が少なくとも１つ存在することを示す。「選択的」又は「選択的に」とは、後に記述される事象又は事実が生じる又は生じない場合がありえること、及び、その記述は、事象が生じる例と生じない例を含むことを意味する。同じ成分又は特性に指示された全ての範囲は、端点を含み、独立に組み合わせ可能である。本明細書を通して、「１つの実施の形態」「別の実施の形態」「実施の形態」「ある実施の形態」などの言及は、実施の形態に関連して記述された特定の要素（例えば、特徴、構造、特性、及び／又は特質）が本明細書に記述される少なくとも１つの実施の形態に含まれ、別の実施の形態に存在する又は存在しない場合があることを意味する。さらに、記述された要素は、様々な実施の形態において、任意の好適な方法で組み合わせ可能であることが理解されよう。
【００１２】
化合物は、標準的な学名命名法を用いて記載される。例えば、いずれの指示基によっても置換されていない位置は、示された結合又は水素原子により、その価が満たされていると理解される。２つの文字又は記号の間にないダッシュ（「−」） は、置換基が結合する位置を示すために用いられる。例えば、−ＣＨＯは、カルボニル基の炭素原子を介して結合する。
【００１３】
「アルキル」という用語は、Ｃ１−３０の分岐鎖及び直鎖の双方の、示された数の炭素原子を有する不飽和脂肪族炭化水素基を含むように意図されている。アルキルの例は、メチル、エチル、ｎ−プロピル、ｉ−プロピル、ｎ−ブチル、ｓ−ブチル、ｔ−ブチル、ｎ−ペンチル、ｓ−ペンチル、ｎ−及びｓ−ヘキシル、ｎ−及びｓ−ヘプチル、及びｎ−及びｓ−オクチルを含むが、これらに限定されない。「アリール」という用語は、示された数の炭素原子を含む芳香族部分を意味するように意図されている。アリールは、例えば、フェニル、トロポン、インダニル、又はナフチルを含むが、これらに限定されない。
【００１４】
「透過性」という用語は、本発明の物品が、０．２から３．２ｍｍの範囲の厚さにおいて、７６０から２５００ｎｍの範囲の波長で、少なくとも３０％の透過度を有することを意味する。ここで、「厚さ」は、例えばレンズなどの物品の厚さを指す。
【００１５】
光透過度は、特定の百分率に関連付けられる場合、異なる記載がない限り、２．５ｍｍにおいて測定されうる。
【００１６】
「寸法安定性」という用語は、本発明の物品が、Ｊ−ＳＴＤ−０２０−Ｃ（２００４）により定義されるように、全くひび（ポップコーン効果）を示さない表面外観を示すことを意味する。
【００１７】
レンズは、０．２ｍｍから５ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである。レンズは、後述するポリイミドを含むポリマーと着色成分とを含む。レンズは、後述するように、１種類のポリイミド又はポリイミドの組み合わせを含みうる。
【００１８】
レンズは、０．２ｍｍから５．０ｍｍまでの肉厚において、（ａ）８５℃、相対湿度８５％の事前条件に１２０時間さらされ、（ｂ）つづいて、２６０℃で３０秒間、鉛フリーはんだ試験を実行された後も、透明かつ寸法安定性を有しうる。
【００１９】
レンズは、２ｍｍの厚さで４０％以上の透過度を有しうる。
【００２０】
レンズは、２ｍｍの厚さで５０％以上の透過度を有しうる。
【００２１】
レンズは、２ｍｍの厚さで６０％以上の透過度を有しうる。
【００２２】
レンズは、様々な波長領域において光を選択的に透過する。１つの実施の形態において、レンズは、３８０ｎｍから６７０ｎｍまで、３８０ｎｍから６７１ｎｍまで、３８０ｎｍから６７２ｎｍまで、３８０ｎｍから６７３ｎｍまで、３８０ｎｍから６７４ｎｍまで、３８０ｎｍから６７５ｎｍまで、３８０ｎｍから６７６ｎｍまで、３８０ｎｍから６７７ｎｍまで、３８０ｎｍから６７８ｎｍまで、３８０ｎｍから６７９ｎｍまで、３８０ｎｍから６８０ｎｍまで、３８０ｎｍから６８１ｎｍまで、３８０ｎｍから６８２ｎｍまで、３８０ｎｍから６８３ｎｍまで、３８０ｎｍから６８４ｎｍまで、３８０ｎｍから６８５ｎｍまで、３８０ｎｍから６８６ｎｍまで、３８０ｎｍから６８７ｎｍまで、３８０ｎｍから６８８ｎｍまで、３８０ｎｍから６８９ｎｍまで、３８０ｎｍから６９０ｎｍまで、３８０ｎｍから６９１ｎｍまで、３８０ｎｍから６９２ｎｍまで、３８０ｎｍから６９３ｎｍまで、３８０ｎｍから６９４ｎｍまで、３８０ｎｍから６９５ｎｍまで、３８０ｎｍから６９６ｎｍまで、３８０ｎｍから６９７ｎｍまで、３８０ｎｍから６９８ｎｍまで、３８０ｎｍから６９９ｎｍまで、３８０ｎｍから７００ｎｍまで、及びこれらの組み合わせからなる群から選択された波長を有する光を２０％未満透過する。別の実施の形態において、レンズは、６７０ｎｍ超から７６０ｎｍまで、６７１ｎｍ超から７６０ｎｍまで、６７２ｎｍ超から７６０ｎｍまで、６７３ｎｍ超から７６０ｎｍまで、６７３ｎｍ超から７６０ｎｍまで、６７３ｎｍ超から７６０ｎｍまで、６７４ｎｍ超から７６０ｎｍまで、６７５ｎｍ超から７６０ｎｍまで、６７６ｎｍ超から７６０ｎｍまで、６７７ｎｍ超から７６０ｎｍまで、６７８ｎｍ超から７６０ｎｍまで、６７９ｎｍ超から７６０ｎｍまで、６８０ｎｍ超から７６０ｎｍまで、６８１ｎｍ超から７６０ｎｍまで、６８２ｎｍ超から７６０ｎｍまで、６８３ｎｍ超から７６０ｎｍまで、６８４ｎｍ超から７６０ｎｍまで、６８５ｎｍ超から７６０ｎｍまで、６８６ｎｍ超から７６０ｎｍまで、６８７ｎｍ超から７６０ｎｍまで、６８８ｎｍ超から７６０ｎｍまで、６８９ｎｍ超から７６０ｎｍまで、６９０ｎｍ超から７６０ｎｍまで、６９１ｎｍ超から７６０ｎｍまで、６９２ｎｍ超から７６０ｎｍまで、６９３ｎｍ超から７６０ｎｍまで、６９４ｎｍ超から７６０ｎｍまで、６９５ｎｍ超から７６０ｎｍまで、６９６ｎｍ超から７６０ｎｍまで、６９７ｎｍ超から７６０ｎｍまで、６９８ｎｍ超から７６０ｎｍまで、６９９ｎｍ超から７６０ｎｍまで、７００ｎｍ超から７６０ｎｍまで、及びこれらの組み合わせからなる群から選択された波長を有する光を５％超透過する。
【００２３】
ある実施の形態において、レンズは、６７０ｎｍ超から７６０ｎｍまで、６７１ｎｍ超から７６０ｎｍまで、６７２ｎｍ超から７６０ｎｍまで、６７３ｎｍ超から７６０ｎｍまで、６７３ｎｍ超から７６０ｎｍまで、６７３ｎｍ超から７６０ｎｍまで、６７４ｎｍ超から７６０ｎｍまで、６７５ｎｍ超から７６０ｎｍまで、６７６ｎｍ超から７６０ｎｍまで、６７７ｎｍ超から７６０ｎｍまで、６７８ｎｍ超から７６０ｎｍまで、６７９ｎｍ超から７６０ｎｍまで、６８０ｎｍ超から７６０ｎｍまで、６８１ｎｍ超から７６０ｎｍまで、６８２ｎｍ超から７６０ｎｍまで、６８３ｎｍ超から７６０ｎｍまで、６８４ｎｍ超から７６０ｎｍまで、６８５ｎｍ超から７６０ｎｍまで、６８６ｎｍ超から７６０ｎｍまで、６８７ｎｍ超から７６０ｎｍまで、６８８ｎｍ超から７６０ｎｍまで、６８９ｎｍ超から７６０ｎｍまで、６９０ｎｍ超から７６０ｎｍまで、６９１ｎｍ超から７６０ｎｍまで、６９２ｎｍ超から７６０ｎｍまで、６９３ｎｍ超から７６０ｎｍまで、６９４ｎｍ超から７６０ｎｍまで、６９５ｎｍ超から７６０ｎｍまで、６９６ｎｍ超から７６０ｎｍまで、６９７ｎｍ超から７６０ｎｍまで、６９８ｎｍ超から７６０ｎｍまで、６９９ｎｍ超から７６０ｎｍまで、７００ｎｍ超から７６０ｎｍまで、及びこれらの組み合わせからなる群から選択された波長を有する光を０％超透過する。
【００２４】
別の実施の形態において、レンズは、（１）３８０ｎｍから６７０ｎｍまでの波長を有する光の２０％未満、及び、６７０ｎｍ超から７６０ｎｍまでの波長を有する光の５％超、（２）３８０ｎｍから６７１ｎｍまでの波長を有する光の２０％未満、及び、６７１ｎｍ超から７６０ｎｍまでの波長を有する光の５％超、（３）３８０ｎｍから６７２ｎｍまでの波長を有する光の２０％未満、及び、６７２ｎｍ超から７６０ｎｍまでの波長を有する光の５％超、（４）３８０ｎｍから６７３ｎｍまでの波長を有する光の２０％未満、及び、６７３ｎｍ超から７６０ｎｍまでの波長を有する光の５％超、（５）３８０ｎｍから６７４ｎｍまでの波長を有する光の２０％未満、及び、６７４ｎｍ超から７６０ｎｍまでの波長を有する光の５％超、（６）３８０ｎｍから６７５ｎｍまでの波長を有する光の２０％未満、及び、６７５ｎｍ超から７６０ｎｍまでの波長を有する光の５％超、（７）３８０ｎｍから６７６ｎｍまでの波長を有する光の２０％未満、及び、６７６ｎｍ超から７６０ｎｍまでの波長を有する光の５％超、（８）３８０ｎｍから６７７ｎｍまでの波長を有する光の２０％未満、及び、６７７ｎｍ超から７６０ｎｍまでの波長を有する光の５％超、（９）３８０ｎｍから６７８ｎｍまでの波長を有する光の２０％未満、及び、６７８ｎｍ超から７６０ｎｍまでの波長を有する光の５％超、（１０）３８０ｎｍから６７９ｎｍまでの波長を有する光の２０％未満、及び、６７９ｎｍ超から７６０ｎｍまでの波長を有する光の５％超、（１１）３８０ｎｍから６８０ｎｍまでの波長を有する光の２０％未満、及び、６８０ｎｍ超から７６０ｎｍまでの波長を有する光の５％超、（１２）３８０ｎｍから６８１ｎｍまでの波長を有する光の２０％未満、及び、６８１ｎｍ超から７６０ｎｍまでの波長を有する光の５％超、（１３）３８０ｎｍから６８２ｎｍまでの波長を有する光の２０％未満、及び、６８２ｎｍ超から７６０ｎｍまでの波長を有する光の５％超、（１４）３８０ｎｍから６８３ｎｍまでの波長を有する光の２０％未満、及び、６８３ｎｍ超から７６０ｎｍまでの波長を有する光の５％超、（１５）６８４ｎｍの波長を有する光の２０％未満、及び、６８４ｎｍ超から７６０ｎｍまでの波長を有する光の５％超、（１６）３８０ｎｍから６８５ｎｍまでの波長を有する光の２０％未満、及び、６８５ｎｍ超から７６０ｎｍまでの波長を有する光の５％超、（１７）３８０ｎｍから６８６ｎｍまでの波長を有する光の２０％未満、及び、６８６ｎｍ超から７６０ｎｍまでの波長を有する光の５％超、（１８）３８０ｎｍから６８７ｎｍまでの波長を有する光の２０％未満、及び、６８７ｎｍ超から７６０ｎｍまでの波長を有する光の５％超、（１９）３８０ｎｍから６８８ｎｍまでの波長を有する光の２０％未満、及び、６８８ｎｍ超から７６０ｎｍまでの波長を有する光の５％超、（２０）３８０ｎｍから６８９ｎｍまでの波長を有する光の２０％未満、及び、６８９ｎｍ超から７６０ｎｍまでの波長を有する光の５％超、（２１）３８０ｎｍから６９０ｎｍまでの波長を有する光の２０％未満、及び、６９０ｎｍ超から７６０ｎｍまでの波長を有する光の５％超、（２２）３８０ｎｍから６９１ｎｍまでの波長を有する光の２０％未満、及び、６９１ｎｍ超から７６０ｎｍまでの波長を有する光の５％超、（２３）３８０ｎｍから６９２ｎｍまでの波長を有する光の２０％未満、及び、６９２ｎｍ超から７６０ｎｍまでの波長を有する光の５％超、（２４）３８０ｎｍから６９３ｎｍまでの波長を有する光の２０％未満、及び、６９３ｎｍ超から７６０ｎｍまでの波長を有する光の５％超、（２５）３８０ｎｍから６９４ｎｍまでの波長を有する光の２０％未満、及び、６９４ｎｍ超から７６０ｎｍまでの波長を有する光の５％超、（２６）３８０ｎｍから６９５ｎｍまでの波長を有する光の２０％未満、及び、６９５ｎｍ超から７６０ｎｍまでの波長を有する光の５％超、（２７）３８０ｎｍから６９６ｎｍまでの波長を有する光の２０％未満、及び、６９６ｎｍ超から７６０ｎｍまでの波長を有する光の５％超、（２８）３８０ｎｍから６９７ｎｍまでの波長を有する光の２０％未満、及び、６９７ｎｍ超から７６０ｎｍまでの波長を有する光の５％超、（２９）３８０ｎｍから６９８ｎｍまでの波長を有する光の２０％未満、及び、６９８ｎｍ超から７６０ｎｍまでの波長を有する光の５％超、（３０）３８０ｎｍから６９９ｎｍまでの波長を有する光の２０％未満、及び、６９９ｎｍ超から７６０ｎｍまでの波長を有する光の５％超、（３１）３８０ｎｍから７００ｎｍまでの波長を有する光の２０％未満、及び、７００ｎｍ超から７６０ｎｍまでの波長を有する光の５％超、からなる群から選択された要素の光を選択的に透過する。
【００２５】
別の実施の形態において、レンズは、（１）３８０ｎｍから６７０ｎｍまでの波長を有する光の２０％未満、及び、６７０ｎｍ超から７６０ｎｍまでの波長を有する光の０％超、（２）３８０ｎｍから６７１ｎｍまでの波長を有する光の２０％未満、及び、６７１ｎｍ超から７６０ｎｍまでの波長を有する光の０％超、（３）３８０ｎｍから６７２ｎｍまでの波長を有する光の２０％未満、及び、６７２ｎｍ超から７６０ｎｍまでの波長を有する光の０％超、（４）３８０ｎｍから６７３ｎｍまでの波長を有する光の２０％未満、及び、６７３ｎｍ超から７６０ｎｍまでの波長を有する光の０％超、（５）３８０ｎｍから６７４ｎｍまでの波長を有する光の２０％未満、及び、６７４ｎｍ超から７６０ｎｍまでの波長を有する光の０％超、（６）３８０ｎｍから６７５ｎｍまでの波長を有する光の２０％未満、及び、６７５ｎｍ超から７６０ｎｍまでの波長を有する光の０％超、（７）３８０ｎｍから６７６ｎｍまでの波長を有する光の２０％未満、及び、６７６ｎｍ超から７６０ｎｍまでの波長を有する光の０％超、（８）３８０ｎｍから６７７ｎｍまでの波長を有する光の２０％未満、及び、６７７ｎｍ超から７６０ｎｍまでの波長を有する光の０％超、（９）３８０ｎｍから６７８ｎｍまでの波長を有する光の２０％未満、及び、６７８ｎｍ超から７６０ｎｍまでの波長を有する光の０％超、（１０）３８０ｎｍから６７９ｎｍまでの波長を有する光の２０％未満、及び、６７９ｎｍ超から７６０ｎｍまでの波長を有する光の０％超、（１１）３８０ｎｍから６８０ｎｍまでの波長を有する光の２０％未満、及び、６８０ｎｍ超から７６０ｎｍまでの波長を有する光の０％超、（１２）３８０ｎｍから６８１ｎｍまでの波長を有する光の２０％未満、及び、６８１ｎｍ超から７６０ｎｍまでの波長を有する光の０％超、（１３）３８０ｎｍから６８２ｎｍまでの波長を有する光の２０％未満、及び、６８２ｎｍ超から７６０ｎｍまでの波長を有する光の０％超、（１４）３８０ｎｍから６８３ｎｍまでの波長を有する光の２０％未満、及び、６８３ｎｍ超から７６０ｎｍまでの波長を有する光の０％超、（１５）６８４ｎｍの波長を有する光の２０％未満、及び、６８４ｎｍ超から７６０ｎｍまでの波長を有する光の０％超、（１６）３８０ｎｍから６８５ｎｍまでの波長を有する光の２０％未満、及び、６８５ｎｍ超から７６０ｎｍまでの波長を有する光の０％超、（１７）３８０ｎｍから６８６ｎｍまでの波長を有する光の２０％未満、及び、６８６ｎｍ超から７６０ｎｍまでの波長を有する光の０％超、（１８）３８０ｎｍから６８７ｎｍまでの波長を有する光の２０％未満、及び、６８７ｎｍ超から７６０ｎｍまでの波長を有する光の０％超、（１９）３８０ｎｍから６８８ｎｍまでの波長を有する光の２０％未満、及び、６８８ｎｍ超から７６０ｎｍまでの波長を有する光の０％超、（２０）３８０ｎｍから６８９ｎｍまでの波長を有する光の２０％未満、及び、６８９ｎｍ超から７６０ｎｍまでの波長を有する光の０％超、（２１）３８０ｎｍから６９０ｎｍまでの波長を有する光の２０％未満、及び、６９０ｎｍ超から７６０ｎｍまでの波長を有する光の０％超、（２２）３８０ｎｍから６９１ｎｍまでの波長を有する光の２０％未満、及び、６９１ｎｍ超から７６０ｎｍまでの波長を有する光の０％超、（２３）３８０ｎｍから６９２ｎｍまでの波長を有する光の２０％未満、及び、６９２ｎｍ超から７６０ｎｍまでの波長を有する光の０％超、（２４）３８０ｎｍから６９３ｎｍまでの波長を有する光の２０％未満、及び、６９３ｎｍ超から７６０ｎｍまでの波長を有する光の０％超、（２５）３８０ｎｍから６９４ｎｍまでの波長を有する光の２０％未満、及び、６９４ｎｍ超から７６０ｎｍまでの波長を有する光の０％超、（２６）３８０ｎｍから６９５ｎｍまでの波長を有する光の２０％未満、及び、６９５ｎｍ超から７６０ｎｍまでの波長を有する光の０％超、（２７）３８０ｎｍから６９６ｎｍまでの波長を有する光の２０％未満、及び、６９６ｎｍ超から７６０ｎｍまでの波長を有する光の０％超、（２８）３８０ｎｍから６９７ｎｍまでの波長を有する光の２０％未満、及び、６９７ｎｍ超から７６０ｎｍまでの波長を有する光の０％超、（２９）３８０ｎｍから６９８ｎｍまでの波長を有する光の２０％未満、及び、６９８ｎｍ超から７６０ｎｍまでの波長を有する光の０％超、（３０）３８０ｎｍから６９９ｎｍまでの波長を有する光の２０％未満、及び、６９９ｎｍ超から７６０ｎｍまでの波長を有する光の０％超、（３１）３８０ｎｍから７００ｎｍまでの波長を有する光の２０％未満、及び、７００ｎｍ超から７６０ｎｍまでの波長を有する光の０％超、からなる群から選択された要素の光を選択的に透過する。
【００２６】
ポリイミドは、（Ａ）酸二無水物／ジアミンの組、（Ｂ）塩素置換フタル酸無水物、ジアミン、及びジヒドロキシフェノール塩、又は、（Ｃ）（Ａ）及び（Ｂ）の群から選択された組み合わせに由来する構造単位を含んでもよい。（Ａ）の酸二無水物／ジアミンの組は、（ｉ）オキシジフタル酸無水物及びジアミノジフェニルスルホン、又は、（ｉｉ）オキシジフタル酸無水物、３，３，ビスフェノールＡ二無水物、４，４，ビスフェノールＡ二無水物、及び上記の酸無水物からなる群から選択された酸二無水物、及び、メタ−フェニレンジアミン、パラ−フェニレンジアミン、ジアミノジフェニルスルホン、オキシジアニリン、及び上記のジアミンの組み合わせからなる群から選択されたジアミンを含む。（Ｂ）のジアミンは、メタ−フェニレンジアミン、パラ−フェニレンジアミン、ジアミノジフェニルスルホン、オキシジアニリン、及びそれらの組み合わせの群から選択される。
【００２７】
ポリイミドは、（Ａ）酸二無水物／ジアミンの組、（Ｂ）塩素置換フタル酸無水物、ジアミン、及びジヒドロキシフェノール塩、又は、（Ｃ）（Ａ）及び（Ｂ）の群から選択された組み合わせに由来する構造単位からなってもよい。（Ａ）の酸二無水物／ジアミンの組は、（ｉ）オキシジフタル酸無水物及びジアミノジフェニルスルホン、又は、（ｉｉ）オキシジフタル酸無水物、３，３，ビスフェノールＡ二無水物、４，４，ビスフェノールＡ二無水物、及び上記の酸無水物からなる群から選択された酸二無水物、及び、メタ−フェニレンジアミン、パラ−フェニレンジアミン、ジアミノジフェニルスルホン、オキシジアニリン、及び上記のジアミンの組み合わせからなる群から選択されたジアミンを含む。（Ｂ）のジアミンは、メタ−フェニレンジアミン、パラ−フェニレンジアミン、ジアミノジフェニルスルホン、オキシジアニリン、及びそれらの組み合わせの群から選択される。
【００２８】
オキシジフタル酸無水物及びジアミノジフェニルスルホンに由来する構造単位は、次の式を有する。
【化１】
2016502141.tif 000003
ここで、Ａｒ１及びＡｒ２はフェニル基である。
【００２９】
オキシジフタル酸無水物、３，３，ビスフェノールＡ二無水物、４，４，ビスフェノールＡ二無水物からなる群から選択された酸二無水物、及び、メタ−フェニレンジアミン、パラ−フェニレンジアミン、ジアミノジフェニルスルホン、オキシジアニリンからなる群から選択されたジアミンに由来する構造単位は、次の式を有する。
【化２】
2016502141.tif 000004
Ｒ１は酸素基であってもよく、次の構造のうちの１つを有してもよい。
【化３】
2016502141.tif 000005
Ｒ２は次の構造のうちの１つを有してもよい。
【化４】
2016502141.tif 000006
【００３０】
塩素置換フタル酸無水物、（メタ−フェニレンジアミン、パラ−フェニレンジアミン、ジアミノジフェニルスルホン、オキシジアニリン、及びそれらの組み合わせ）の群から選択されるジアミン、及びジヒドロキシフェノール塩に由来する構造単位は、次の式を有する。
【化５】
2016502141.tif 000007
ここで、Ｒ２は上記により定義され、Ｒ４はジヒドロキシフェノールに由来する。好適なジヒドロキシフェノールは、次の式を有するものを含む。
【化６】
2016502141.tif 000008
ここで、Ａ２は例えば次のような２価の芳香族炭化水素基である。
【化７】
2016502141.tif 000009
ここで、Ｑは、−Ｏ−、−Ｓ−、−Ｃ（Ｏ）−、−ＳＯ２−、−ＳＯ−、−ＣｙＨ２ｙ−（ｙは１から５までの整数）、及びそれらのペルフルオロアルキレン基を含むハロゲン化誘導体を含むが、これらに限定されない。
【００３１】
レンズは、層間剥離のないブレンドを形成する２つのポリイミドポリマーを含んでもよい。「層間剥離のない」という用語は、組成物又は組成物に由来する物品が、視覚的に観察される薄片又はタマネギの皮現象を示す表層の分離を示さない、組成物又は物品の特性を指す。本明細書において、層間剥離のない物品を、「実質的に層間剥離がない」ともいう。
【００３２】
組成物から作成されたレンズが、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである限り、第１のポリイミドの量は、５０〜９０重量％であってもよく、第２のポリイミドの量は、１〜５０重量％であってもよく、熱可塑性組成物は、更に、充填材、補強材、添加材、及びそれらの組み合わせからなる群から選択された成分を０〜７０重量％含んでもよい。第１のポリイミド、第２のポリイミド、及び成分は、総量で１００重量％である。
【００３３】
レンズが２つのポリイミドを含む場合、第１のポリイミドポリマーは、オキシジフタル酸無水物及びジアミノジフェニルスルホンに由来する構造単位を含んでもよく、第２のポリイミドポリマーは、（ｉ）３，３，ビスフェノール二無水物及びジアミノジフェニルスルホン、（ｉｉ）４，４，ビスフェノールＡ二無水物及びメタフェニレンジアミン、（ｉｉｉ）４，４，ビスフェノールＡ二無水物及びパラ−フェニレンジアミン、（ｉｖ）４，４，ビスフェノール二無水物及びジアミノジフェニルスルホン、及び（ｖ）（ｉｉ）〜（ｉｖ）の酸二無水物／ジアミンの組の組み合わせからなる群から選択された酸二無水物／ジアミンの組に由来する構造単位を含んでもよい。
【００３４】
または、レンズは２つのポリイミドを含み、第１のポリイミドポリマーは、３，３，ビスフェノール二無水物及びジアミノジフェニルスルホンに由来する構造単位を含んでもよく、第２のポリイミドポリマーは、（ｉ）４，４，ビスフェノールＡ二無水物及びメタフェニレンジアミン、（ｉｉ）４，４，ビスフェノールＡ二無水物及びパラ−フェニレンジアミン、（ｉｉｉ）４，４，ビスフェノール二無水物及びジアミノジフェニルスルホン、及び（ｉｖ）（ｉ）〜（ｉｉｉ）の酸二無水物／ジアミンの組の組み合わせからなる群から選択される酸二無水物／ジアミンの組に由来する構造単位を含んでもよい。
【００３５】
レンズは、ポリイミド以外のポリマーを更に含んでもよいと考えられる。ポリマーのブレンドから作成されたレンズが、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである限り、ポリイミド以外のポリマーは、ポリエステル、ポリエステルカーボネート、ポリスルホン、ポリエーテルスルホン、ポリベンゾイミダゾール、ポリケトン、及びそれらのポリマーの組み合わせからなる群から選択されてもよい。１つの実施の形態において、組成物はポリケトンを含み、ポリケトンの量は、組成物の重量を基準として、２０重量％未満である。
【００３６】
ポリマー又はポリマーブレンドは、毎分５℃の速さの熱ランプを用いた熱機械分析による測定で（ＡＳＴＭ  Ｅ  ８３１−０６による）、３０℃〜２００℃において１００ｐｐｍ／℃以下の熱膨張計数を有してもよい。
【００３７】
ポリマー又はポリマーブレンドは、１５０℃以上の連続使用温度を有してもよい。
【００３８】
着色成分は、（ａ）少なくとも２つの有機染料、（ｂ）少なくとも１つの有機染料及び１つの有機顔料、（ｃ）少なくとも２つの有機顔料、又は（ｄ）それらの組み合わせの群から選択される。
【００３９】
１つの実施の形態において、着色成分は少なくとも２つの有機染料を含む。少なくとも２つの有機染料は、所望の黒色を提供するために選択される。少なくとも２つの有機染料が選択されうる好適な染料部属は、アントラキノン、アントラピリドン、ペリレン、アントラセン、ペリノン、インダントロン、キナクリドン、キサンテン、チオキサンテン、オキサジン、オキサゾリン、インジゴイド、チオインジゴイド、キノフタロン、ナフタルイミド、シアニン、メチン、ピラゾロン、ラクトン、クマリン、ビス−ベンゾオキサゾリルチオフェン、ナフタレンテトラカルボン酸、フタロシアニン、トリアリールメタン、アミノケトン、ビス（スチリル）ビフェニル、アジン、ローダミン、上記の誘導体、及びそれらの混合物を含む。少なくとも２つの有機染料は、（ｉ）緑色の有機染料及び赤色の有機染料を含む混合物、（ｉｉ）オレンジ色の有機染料、青色の有機染料、及び赤色の有機染料を含む混合物、（ｉｉｉ）紫色の有機染料、黄色の有機染料、及び青色の有機染料を含む混合物、及び（ｉｖ）それらの組み合わせからなる群から選択されうる。
【００４０】
ある実施の形態において、少なくとも２つの有機染料は、ソルベント（solvent）レッド染料とソルベントグリーン染料、ソルベントバイオレット染料とソルベントイエロー染料又はディスパース（disperse）イエロー染料、及び、ソルベントオレンジ染料とソルベントブルー染料からなる群から選択された少なくとも１つの染料の組み合わせを含む。
【００４１】
ある実施の形態において、少なくとも２つの有機染料は、ソルベント、ディスパース、又はバット（vat）レッド染料とソルベント又はディスパースグリーン染料、ソルベント又はディスパースバイオレット染料とソルベント又はディスパースブルー染料、ソルベント、ディスパース、又はバットレッド染料とソルベント又はディスパースブルー染料、ソルベント又はディスパースイエロー染料とソルベント又はディスパースブルー、ソルベント又はディスパースオレンジ染料とソルベント又はディスパースブルー染料からなる群から選択された少なくとも１つの染料の組み合わせを含む。
【００４２】
少なくとも２つの有機染料の中で、使用に好適な特定の有機染料及び有機顔料は、ディスパースイエロー５４、ディスパースイエロー２０１、ソルベントイエロー３３、ソルベントイエロー６３、ソルベントイエロー９３、ソルベントイエロー９８、ソルベントイエロー１０４、ソルベントイエロー１１４、ソルベントイエロー１６０、ソルベントイエロー１８８、ピグメントイエロー１１０、ピグメントイエロー１３８、ピグメントイエロー１４７、ピグメントイエロー１８０、ピグメントイエロー１８３、ピグメントイエロー１８４、ソルベントグリーン３、ソルベントグリーン２８、ピグメントグリーン７、ピグメントグリーン３６、ソルベントレッド５２、ソルベントレッド１３５、ソルベントレッド１４９、ソルベントレッド１７９、ソルベントレッド２０７、バットレッド４１、ピグメントレッド１２２、ピグメントレッド１４９、ピグメントレッド１７８、ピグメントレッド１８１、ピグメントレッド２０２、ピグメントレッド２５４、ソルベントバイオレット１３、ソルベントバイオレット３６、ディスパースバイオレット２６、ディスパースバイオレット３１、ピグメントバイオレット１９、ディスパースオレンジ４７、ソルベントオレンジ６０、ソルベントオレンジ６３、ソルベントオレンジ６０、ソルベントオレンジ６３、ソルベントオレンジ６４、ピグメントオレンジ７１、及びソルベントブルー９７、ソルベントブルー１０４、ピグメントブルー１５、１５：１、１５：２、１５：３、及び１５：４、ピグメントブルー６０を含む。他の染料及び顔料も使用可能である。
【００４３】
少なくとも２つの有機染料の総濃度は、熱可塑性組成物の総重量を基準として、０．００１重量％以上、より具体的には０．０２重量％以上、更に具体的には０．１２重量％以上である。当業者は、特定の染料又は顔料の相対量を選択することができる。例えば、少なくとも２つの有機染料が、カラーホイールの対向する２つの染料を含む場合、２つの染料の重量比は、約０．５から２まで、より具体的には約０．７から約１．５まで、更に具体的には約１：１であってもよい。また、少なくとも２つの有機染料が、カラーホイールの対向する２つの染料を含む場合、２つの染料の重量比は、約０．１から１０まで、より具体的には約０．７から約１．５まで、更に具体的には約１：１であってもよい。
【００４４】
ある実施の形態において、少なくとも２つの有機顔料は、（ｉ）緑色の有機顔料及び赤色の有機顔料を含む混合物、（ｉｉ）オレンジ色の有機顔料、青色の有機顔料、及び赤色の有機顔料を含む混合物、（ｉｉｉ）紫色の有機顔料、黄色の有機顔料、及び青色の有機顔料を含む混合物、（ｉｖ）青色の有機顔料、黄色の有機顔料、及び赤色の有機顔料を含む混合物、（ｖ）それらの組み合わせからなる群から選択される。
【００４５】
ある実施の形態において、少なくとも２つの有機顔料は、（ｉ）緑色の有機顔料及び赤色の有機顔料を含む混合物、（ｉｉ）青色の有機顔料及び赤色の有機顔料を含む混合物、（ｉｉｉ）オレンジ色の有機顔料、青色の有機顔料、及び赤色の有機顔料を含む混合物、（ｉｉｉ）黄色の有機顔料、青色の有機顔料、及び赤色の有機顔料を含む混合物、（ｉｖ）紫色の有機顔料及び青色の有機顔料を含む混合物、（ｖ）オレンジ色の有機顔料、紫色の有機顔料、及び青色の有機顔料を含む混合物、（ｖｉ）黄色の有機顔料、紫色の有機顔料、及び青色の有機顔料を含む混合物、（ｖｉｉ）それらの組み合わせからなる群から選択される。
【００４６】
ある実施の形態において、少なくとも１つの有機染料及び１つの有機顔料は、（ｉ）緑色の有機顔料及び赤色の有機染料を含む混合物、（ｉｉ）緑色の有機染料及び赤色の有機顔料を含む混合物、（ｉｉｉ）オレンジ色の染料、青色の有機顔料、及び赤色の有機染料を含む混合物、（ｉｖ）オレンジ色の有機染料、青色の有機染料、及び赤色の有機顔料を含む混合物、（ｖ）オレンジ色の有機顔料、青色の有機染料、及び赤色の有機染料を含む混合物、及び（ｖｉ）紫色の有機染料、黄色の有機染料、及び青色の有機顔料を含む混合物、及び（ｉｖ）それらの組み合わせの群から選択される。
【００４７】
ある実施の形態において、少なくとも１つの有機染料及び１つの有機顔料は、（ｉ）緑色の有機顔料及び赤色の有機染料を含む混合物、（ｉｉ）緑色の有機染料及び赤色の有機顔料を含む混合物、（ｉｉｉ）青色の有機顔料及び赤色の有機染料を含む混合物、（ｉｖ）青色の有機染料及び赤色の有機顔料を含む混合物、（ｖ）黄色の有機顔料、青色の有機染料、及び赤色の有機染料を含む混合物、（ｖｉ）黄色の有機顔料、青色の有機顔料、及び赤色の有機染料を含む混合物、（ｖｉｉ）黄色の有機顔料、青色の有機染料、及び赤色の有機顔料を含む混合物、（ｖｉｉｉ）黄色の有機染料、青色の有機顔料、及び赤色の有機顔料を含む混合物、（ｉｘ）黄色の有機染料、青色の有機染料、及び赤色の有機顔料を含む混合物、（ｘ）黄色の有機染料、青色の有機顔料、及び赤色の有機染料を含む混合物、（ｘｉ）紫色の有機顔料及び青色の有機染料を含む混合物、（ｘｉｉ）紫色の有機染料及び青色の有機顔料を含む混合物、（ｘｉｉｉ）オレンジ色の有機顔料、紫色の有機顔料、及び青色の有機染料を含む混合物、（ｘｉｖ）オレンジ色の有機顔料、紫色の有機染料、及び青色の有機顔料を含む混合物、（ｘｖ）オレンジ色の有機染料、紫色の有機顔料、及び青色の有機顔料を含む混合物、（ｘｖｉ）オレンジ色の有機染料、紫色の有機染料、及び青色の有機顔料を含む混合物、（ｘｖｉｉ）オレンジ色の有機染料、紫色の有機顔料、及び青色の有機染料を含む混合物、（ｘｖｉｉｉ）黄色の有機顔料、青色の有機顔料、及び赤色の有機染料を含む混合物、（ｘｉｘ）黄色の顔料、青色の染料、及び赤色の顔料を含む混合物、（ｘｘ）黄色の有機染料、青色の有機顔料、及び赤色の有機顔料を含む混合物、（ｘｘｉ）黄色の染料、青色の有機顔料、及び赤色の有機染料を含む混合物、（ｘｘｉｉ）黄色の有機染料、青色の有機染料、及び赤色の有機顔料を含む混合物、及び（ｘｘｉｉｉ）それらの組み合わせの群から選択される。
【００４８】
本明細書において、ポリマー及び着色成分を含む凹面レンズを含む物品が更に開示される。レンズは、幅が０．１ｍｍから１００ｍｍまでで、長さが０．５ｍｍから５００ｍｍまでで、厚さが０．２ｍｍから５ｍｍまでである。レンズは、８５０ｎｍから１５５０ｎｍまでの波長を有する光を透過し、３８０ｎｍから７６０ｎｍまでの波長において光を透過しない。着色成分は、緑色の染料と赤色の染料、オレンジ色の染料と青色の染料、又は紫色の染料と黄色の染料などの少なくとも２つの有機染料を含む。ポリマーは、
（Ａ）酸二無水物／ジアミンの組、
（Ｂ）塩素置換フタル酸無水物、ジアミン、及びジヒドロキシフェノール塩、又は、
（Ｃ）（Ａ）及び（Ｂ）の組み合わせ
に由来する構造単位を含むポリイミドを含み、
（Ａ）の酸二無水物／ジアミンの組は、
（ｉ）オキシジフタル酸無水物及びジアミノジフェニルスルホン、又は、
（ｉｉ）オキシジフタル酸無水物、３，３，ビスフェノールＡ二無水物、４，４，ビスフェノールＡ二無水物、及び上記の酸無水物からなる群から選択された酸無水物、及び、メタ−フェニレンジアミン、パラ−フェニレンジアミン、ジアミノジフェニルスルホン、オキシジアニリン、及び上記のジアミンの組み合わせからなる群から選択されたジアミンを含み、
（Ｂ）のジアミンは、メタ−フェニレンジアミン、パラ−フェニレンジアミン、ジアミノジフェニルスルホン、オキシジアニリン、及びそれらの組み合わせからなる群から選択され、
レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである。
【００４９】
本明細書において、ポリマー及び着色成分を含む凹面レンズを含む物品が更に開示される。レンズは、幅が０．１ｍｍから１０ｍｍまでで、長さが０．１ｍｍから５０ｍｍまでで、厚さが０．２ｍｍから５ｍｍまでである。レンズは、８５０ｎｍから１５５０ｎｍまでの波長を有する光を透過し、３８０ｎｍから７００ｎｍまでの波長において２０％未満、６７０ｎｍから７６０ｎｍまでの波長において０％超の光を透過する。着色成分は、緑色の染料と赤色の染料、赤色の染料と青色の染料、又は紫色の染料と青色の染料などの少なくとも２つの有機染料を含む。ポリマーは、
（Ａ）酸二無水物／ジアミンの組、
（Ｂ）塩素置換フタル酸無水物、ジアミン、及びそれらの組み合わせ、又は、
（Ｃ）（Ａ）及び（Ｂ）の組み合わせ
に由来する構造単位を含むポリイミドを含み、
（Ａ）の酸二無水物／ジアミンの組は、
（ｉ）オキシジフタル酸無水物及びジアミノジフェニルスルホン、又は、
（ｉｉ）オキシジフタル酸無水物、３，３，ビスフェノールＡ二無水物、４，４，ビスフェノールＡ二無水物、及び上記の酸無水物からなる群から選択された酸無水物、及び、メタ−フェニレンジアミン、パラ−フェニレンジアミン、ジアミノジフェニルスルホン、オキシジアニリン、及び上記のジアミンの組み合わせからなる群から選択されたジアミンを含み、
（Ｂ）のジアミンは、メタ−フェニレンジアミン、パラ−フェニレンジアミン、ジアミノジフェニルスルホン、オキシジアニリン、ジヒドロキシフェノール塩からなる群から選択され、
レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままである。
【００５０】
本発明は、ポリイミドを含むレンズである実施の形態を含むが、本発明は高熱ポリマーから作製されたレンズを含んでもよいことが理解される。このように、１つの実施の形態において、本発明は、幅が０．１ｍｍから１００ｍｍまでで、長さが０．５ｍｍから５００ｍｍまでで、厚さが０．２ｍｍから５ｍｍまでであるレンズを含み、レンズは、（ｉ）７６０ｎｍから２５００ｎｍまでの波長を有する光を６０％超透過し、（ｉｉ）３８０ｎｍから７００ｎｍまでの波長を有する光を１５％未満透過し、（ｉｉｉ）７００ｎｍ超から７６０ｎｍまでの波長を有する光を１５％超透過し、レンズは、ポリマー及び着色成分を含み、ポリマーは、ポリイミド、ポリフェニレンスルホン、ポリエーテルスルホン、ポリスルホン、及びポリエーテルエーテルケトン、及びこれらの組み合わせからなる群から選択された、１８０℃よりも高いガラス転移温度を有する高熱ポリマーを含み、レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままであることを特徴とする物品を含む。
【００５１】
１つの実施の形態において、本発明は、幅が０．１ｍｍから１００ｍｍまでで、長さが０．５ｍｍから５００ｍｍまでで、厚さが０．２ｍｍから５ｍｍまでであるレンズを含み、レンズは、（ｉ）７６０ｎｍから２５００ｎｍまでの波長を有する光を６０％超透過し、（ｉｉ）３８０ｎｍから７００ｎｍまでの波長を有する光を２０％未満透過し、（ｉｉｉ）６７０ｎｍ超から７６０ｎｍまでの波長を有する光を０％超透過し、レンズは、ポリマー及び着色成分を含み、ポリマーは、ポリイミド、ポリフェニレンスルホン、ポリエーテルスルホン、ポリスルホン、及びポリエーテルエーテルケトン、及びこれらの組み合わせからなる群から選択された、１８０℃よりも高いガラス転移温度を有する高熱ポリマーを含み、レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままであることを特徴とする物品を含む。
【００５２】
本発明のレンズは、任意の好適な方法により作製されてもよい。例えば、１つの実施の形態において、レンズは、射出成形技術により作製されてもよい。この場合、適切な組成物を溶融し、射出成形を実行することにより、本発明のパラメータの範囲内のレンズが得られる。別の実施の形態において、レンズは、フィルムプレス技術により作製されてもよい。レンズに、好適な磨き及び仕上げ技術を実行してもよい。磨き及び仕上げは、手作業により実行されることが好ましい。このような処理、磨き技術、及び仕上げ技術の詳細は、日常的な実験により明らかである。
【００５３】
［実施の形態１］
幅が０．１ｍｍから１００ｍｍまでで、長さが０．５ｍｍから５００ｍｍまでで、厚さが０．２ｍｍから５ｍｍまでであるレンズを含み、前記レンズは、７６０ｎｍから２５００ｎｍまでの波長を有する光を６０％超透過し、前記レンズは、ポリマー及び着色成分を含み、前記ポリマーは、ポリイミド、ポリフェニレンスルホン、ポリエーテルスルホン、ポリスルホン、及びポリエーテルエーテルケトン、及びこれらの組み合わせからなる群から選択された、１８０℃よりも高いガラス転移温度を有する高熱ポリマーを含み、前記着色成分は、（ａ）少なくとも２つの有機染料、（ｂ）少なくとも１つの有機染料及び１つの有機顔料、（ｃ）少なくとも２つの有機顔料、又は（ｄ）これらの組み合わせを含み、前記レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままであることを特徴とする物品。
【００５４】
［実施の形態２］
前記レンズは、３８０ｎｍから６７０ｎｍまで、３８０ｎｍから６７１ｎｍまで、３８０ｎｍから６７２ｎｍまで、３８０ｎｍから６７３ｎｍまで、３８０ｎｍから６７４ｎｍまで、３８０ｎｍから６７５ｎｍまで、３８０ｎｍから６７６ｎｍまで、３８０ｎｍから６７７ｎｍまで、３８０ｎｍから６７８ｎｍまで、３８０ｎｍから６７９ｎｍまで、３８０ｎｍから６８０ｎｍまで、３８０ｎｍから６８１ｎｍまで、３８０ｎｍから６８２ｎｍまで、３８０ｎｍから６８３ｎｍまで、３８０ｎｍから６８４ｎｍまで、３８０ｎｍから６８５ｎｍまで、３８０ｎｍから６８６ｎｍまで、３８０ｎｍから６８７ｎｍまで、３８０ｎｍから６８８ｎｍまで、３８０ｎｍから６８９ｎｍまで、３８０ｎｍから６９０ｎｍまで、３８０ｎｍから６９１ｎｍまで、３８０ｎｍから６９２ｎｍまで、３８０ｎｍから６９３ｎｍまで、３８０ｎｍから６９４ｎｍまで、３８０ｎｍから６９５ｎｍまで、３８０ｎｍから６９６ｎｍまで、３８０ｎｍから６９７ｎｍまで、３８０ｎｍから６９８ｎｍまで、３８０ｎｍから６９９ｎｍまで、３８０ｎｍから７００ｎｍまで、及びこれらの組み合わせからなる群から選択された波長を有する光を２０％未満透過することを特徴とする実施の形態１に記載の物品。
【００５５】
［実施の形態３］
前記レンズは、６７０ｎｍ超から７６０ｎｍまで、６７１ｎｍ超から７６０ｎｍまで、６７２ｎｍ超から７６０ｎｍまで、６７３ｎｍ超から７６０ｎｍまで、６７３ｎｍ超から７６０ｎｍまで、６７３ｎｍ超から７６０ｎｍまで、６７４ｎｍ超から７６０ｎｍまで、６７５ｎｍ超から７６０ｎｍまで、６７６ｎｍ超から７６０ｎｍまで、６７７ｎｍ超から７６０ｎｍまで、６７８ｎｍ超から７６０ｎｍまで、６７９ｎｍ超から７６０ｎｍまで、６８０ｎｍ超から７６０ｎｍまで、６８１ｎｍ超から７６０ｎｍまで、６８２ｎｍ超から７６０ｎｍまで、６８３ｎｍ超から７６０ｎｍまで、６８４ｎｍ超から７６０ｎｍまで、６８５ｎｍ超から７６０ｎｍまで、６８６ｎｍ超から７６０ｎｍまで、６８７ｎｍ超から７６０ｎｍまで、６８８ｎｍ超から７６０ｎｍまで、６８９ｎｍ超から７６０ｎｍまで、６９０ｎｍ超から７６０ｎｍまで、６９１ｎｍ超から７６０ｎｍまで、６９２ｎｍ超から７６０ｎｍまで、６９３ｎｍ超から７６０ｎｍまで、６９４ｎｍ超から７６０ｎｍまで、６９５ｎｍ超から７６０ｎｍまで、６９６ｎｍ超から７６０ｎｍまで、６９７ｎｍ超から７６０ｎｍまで、６９８ｎｍ超から７６０ｎｍまで、６９９ｎｍ超から７６０ｎｍまで、７００ｎｍ超から７６０ｎｍまで、及びこれらの組み合わせからなる群から選択された波長を有する光を５％超透過することを特徴とする実施の形態１又は２に記載の物品。
【００５６】
［実施の形態４］
（１）３８０ｎｍから６７０ｎｍまでの波長を有する光の２０％未満、及び、６７０ｎｍ超から７６０ｎｍまでの波長を有する光の５％超、（２）３８０ｎｍから６７１ｎｍまでの波長を有する光の２０％未満、及び、６７１ｎｍ超から７６０ｎｍまでの波長を有する光の５％超、（３）３８０ｎｍから６７２ｎｍまでの波長を有する光の２０％未満、及び、６７２ｎｍ超から７６０ｎｍまでの波長を有する光の５％超、（４）３８０ｎｍから６７３ｎｍまでの波長を有する光の２０％未満、及び、６７３ｎｍ超から７６０ｎｍまでの波長を有する光の５％超、（５）３８０ｎｍから６７４ｎｍまでの波長を有する光の２０％未満、及び、６７４ｎｍ超から７６０ｎｍまでの波長を有する光の５％超、（６）３８０ｎｍから６７５ｎｍまでの波長を有する光の２０％未満、及び、６７５ｎｍ超から７６０ｎｍまでの波長を有する光の５％超、（７）３８０ｎｍから６７６ｎｍまでの波長を有する光の２０％未満、及び、６７６ｎｍ超から７６０ｎｍまでの波長を有する光の５％超、（８）３８０ｎｍから６７７ｎｍまでの波長を有する光の２０％未満、及び、６７７ｎｍ超から７６０ｎｍまでの波長を有する光の５％超、（９）３８０ｎｍから６７８ｎｍまでの波長を有する光の２０％未満、及び、６７８ｎｍ超から７６０ｎｍまでの波長を有する光の５％超、（１０）３８０ｎｍから６７９ｎｍまでの波長を有する光の２０％未満、及び、６７９ｎｍ超から７６０ｎｍまでの波長を有する光の５％超、（１１）３８０ｎｍから６８０ｎｍまでの波長を有する光の２０％未満、及び、６８０ｎｍ超から７６０ｎｍまでの波長を有する光の５％超、（１２）３８０ｎｍから６８１ｎｍまでの波長を有する光の２０％未満、及び、６８１ｎｍ超から７６０ｎｍまでの波長を有する光の５％超、（１３）３８０ｎｍから６８２ｎｍまでの波長を有する光の２０％未満、及び、６８２ｎｍ超から７６０ｎｍまでの波長を有する光の５％超、（１４）３８０ｎｍから６８３ｎｍまでの波長を有する光の２０％未満、及び、６８３ｎｍ超から７６０ｎｍまでの波長を有する光の５％超、（１５）６８４ｎｍの波長を有する光の２０％未満、及び、６８４ｎｍ超から７６０ｎｍまでの波長を有する光の５％超、（１６）３８０ｎｍから６８５ｎｍまでの波長を有する光の２０％未満、及び、６８５ｎｍ超から７６０ｎｍまでの波長を有する光の５％超、（１７）３８０ｎｍから６８６ｎｍまでの波長を有する光の２０％未満、及び、６８６ｎｍ超から７６０ｎｍまでの波長を有する光の５％超、（１８）３８０ｎｍから６８７ｎｍまでの波長を有する光の２０％未満、及び、６８７ｎｍ超から７６０ｎｍまでの波長を有する光の５％超、（１９）３８０ｎｍから６８８ｎｍまでの波長を有する光の２０％未満、及び、６８８ｎｍ超から７６０ｎｍまでの波長を有する光の５％超、（２０）３８０ｎｍから６８９ｎｍまでの波長を有する光の２０％未満、及び、６８９ｎｍ超から７６０ｎｍまでの波長を有する光の５％超、（２１）３８０ｎｍから６９０ｎｍまでの波長を有する光の２０％未満、及び、６９０ｎｍ超から７６０ｎｍまでの波長を有する光の５％超、（２２）３８０ｎｍから６９１ｎｍまでの波長を有する光の２０％未満、及び、６９１ｎｍ超から７６０ｎｍまでの波長を有する光の５％超、（２３）３８０ｎｍから６９２ｎｍまでの波長を有する光の２０％未満、及び、６９２ｎｍ超から７６０ｎｍまでの波長を有する光の５％超、（２４）３８０ｎｍから６９３ｎｍまでの波長を有する光の２０％未満、及び、６９３ｎｍ超から７６０ｎｍまでの波長を有する光の５％超、（２５）３８０ｎｍから６９４ｎｍまでの波長を有する光の２０％未満、及び、６９４ｎｍ超から７６０ｎｍまでの波長を有する光の５％超、（２６）３８０ｎｍから６９５ｎｍまでの波長を有する光の２０％未満、及び、６９５ｎｍ超から７６０ｎｍまでの波長を有する光の５％超、（２７）３８０ｎｍから６９６ｎｍまでの波長を有する光の２０％未満、及び、６９６ｎｍ超から７６０ｎｍまでの波長を有する光の５％超、（２８）３８０ｎｍから６９７ｎｍまでの波長を有する光の２０％未満、及び、６９７ｎｍ超から７６０ｎｍまでの波長を有する光の５％超、（２９）３８０ｎｍから６９８ｎｍまでの波長を有する光の２０％未満、及び、６９８ｎｍ超から７６０ｎｍまでの波長を有する光の５％超、（３０）３８０ｎｍから６９９ｎｍまでの波長を有する光の２０％未満、及び、６９９ｎｍ超から７６０ｎｍまでの波長を有する光の５％超、（３１）３８０ｎｍから７００ｎｍまでの波長を有する光の２０％未満、及び、７００ｎｍ超から７６０ｎｍまでの波長を有する光の５％超、からなる群から選択された要素の光を選択的に透過することを特徴とする実施の形態１に記載の物品。
【００５７】
［実施の形態５］
幅が０．１ｍｍから１００ｍｍまでで、長さが０．５ｍｍから５００ｍｍまでで、厚さが０．２ｍｍから５ｍｍまでであるレンズを含み、前記レンズは、（ｉ）７６０ｎｍから２５００ｎｍまでの波長を有する光を６０％超透過し、前記レンズは、ポリマー及び着色成分を含み、前記ポリマーは、（Ａ）酸二無水物／ジアミンの組、（Ｂ）塩素置換フタル酸無水物、ジアミン、及びジヒドロキシフェノール塩、又は、（Ｃ）（Ａ）及び（Ｂ）の群から選択された組み合わせに由来する構造単位を含むポリイミドを含み、前記（Ａ）の酸二無水物／ジアミンの組は、（ｉ）オキシジフタル酸無水物及びジアミノジフェニルスルホン、又は、（ｉｉ）オキシジフタル酸無水物、３，３，ビスフェノールＡ二無水物、４，４，ビスフェノールＡ二無水物、及び前記の酸無水物からなる群から選択された酸二無水物、及び、メタ−フェニレンジアミン、パラ−フェニレンジアミン、ジアミノジフェニルスルホン、オキシジアニリン、及び前記のジアミンの組み合わせからなる群から選択されたジアミンを含み、前記（Ｂ）のジアミンは、メタ−フェニレンジアミン、パラ−フェニレンジアミン、ジアミノジフェニルスルホン、オキシジアニリン、及び前記のジアミンの組み合わせからなる群から選択され、前記着色成分は、（ａ）少なくとも２つの有機染料、（ｂ）少なくとも１つの有機染料及び１つの有機顔料、（ｃ）少なくとも２つの有機顔料、又は（ｄ）これらの組み合わせを含み、前記レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままであることを特徴とする物品。
【００５８】
［実施の形態６］
前記物品は、３８０ｎｍから７００ｎｍまでの波長を有する光を１５％未満透過し、７００ｎｍ超から７６０ｎｍまでの波長を有する光を１５％超透過することを特徴とする実施の形態５に記載の物品。
【００５９】
［実施の形態７］
前記少なくとも２つの有機染料は、（ｉ）緑色の有機染料及び赤色の有機染料を含む混合物、（ｉｉ）オレンジ色の有機染料、青色の有機染料、及び赤色の有機染料を含む混合物、（ｉｉｉ）紫色の有機染料、黄色の有機染料、及び青色の有機染料を含む混合物、及び（ｉｖ）それらの組み合わせからなる群から選択されることを特徴とする実施の形態１から６のいずれかに記載の物品。
【００６０】
［実施の形態８］
前記少なくとも１つの有機染料及び１つの有機顔料は、（ｉ）緑色の有機顔料及び赤色の有機染料を含む混合物、（ｉｉ）緑色の有機染料及び赤色の有機顔料を含む混合物、（ｉｉｉ）オレンジ色の染料、青色の有機顔料、及び赤色の有機染料を含む混合物、（ｉｖ）オレンジ色の有機染料、青色の有機染料、及び赤色の有機顔料を含む混合物、（ｖ）オレンジ色の有機顔料、青色の有機染料、及び赤色の有機染料を含む混合物、及び（ｖｉ）紫色の有機染料、黄色の有機染料、及び青色の有機顔料を含む混合物、及び（ｉｖ）それらの組み合わせからなる群から選択されることを特徴とする実施の形態１から６のいずれかに記載の物品。
【００６１】
［実施の形態９］
前記少なくとも２つの有機顔料は、（ｉ）緑色の有機顔料及び赤色の有機顔料を含む混合物、（ｉｉ）オレンジ色の有機顔料、青色の有機顔料、及び赤色の有機顔料を含む混合物、（ｉｉｉ）紫色の有機顔料、黄色の有機顔料、及び青色の有機顔料を含む混合物、（ｉｖ）青色の有機顔料、黄色の有機顔料、及び赤色の有機顔料を含む混合物、（ｖ）それらの組み合わせからなる群から選択されることを特徴とする実施の形態１から６のいずれかに記載の物品。
【００６２】
［実施の形態１０］前記ポリイミドは、オキシジフタル酸無水物及びジアミノジフェニルスルホンに由来する構造単位を含むことを特徴とする実施の形態５に記載の物品。
【００６３】
［実施の形態１１］前記ポリイミドは、３，３，ビスフェノールＡ二無水物及びジアミノジフェニルスルホンに由来する構造単位を含むことを特徴とする実施の形態５に記載の物品。
【００６４】
［実施の形態１２］
前記ポリイミドは、オキシジフタル酸無水物及び４，４'−オキシジアニリンに由来する構造単位を含むことを特徴とする実施の形態５に記載の物品。
【００６５】
［実施の形態１３］
前記ポリイミドは、第１のポリイミドポリマーであり、
前記レンズは、ポリマーブレンドを形成する第２のポリイミドポリマーを更に含み、
前記ポリマーブレンドは、層間剥離のない混和性のポリマーブレンドである
ことを特徴とする実施の形態５に記載の物品。
【００６６】
［実施の形態１４］
前記第１のポリイミドポリマーは、オキシジフタル酸無水物及びジアミノジフェニルスルホンに由来する構造単位を含み、前記第２のポリイミドポリマーは、（ｉ）３，３，ビスフェノール二無水物及びジアミノジフェニルスルホン、（ｉｉ）４，４，ビスフェノールＡ二無水物及びメタフェニレンジアミン、（ｉｉｉ）４，４，ビスフェノールＡ二無水物及びパラ−フェニレンジアミン、（ｉｖ）４，４，ビスフェノール二無水物及びジアミノジフェニルスルホン、及び（ｖ）上記の酸二無水物／ジアミンの組の組み合わせからなる群から選択された酸二無水物／ジアミンの組に由来する構造単位を含むことを特徴とする実施の形態１３に記載の物品。
【００６７】
［実施の形態１５］
前記第１のポリイミドポリマーは、３，３，ビスフェノール二無水物及びジアミノジフェニルスルホンに由来する構造単位を含み、前記第２のポリイミドポリマーは、（ｉ）４，４，ビスフェノールＡ二無水物及びメタフェニレンジアミン、（ｉｉ）４，４，ビスフェノールＡ二無水物及びパラ−フェニレンジアミン、（ｉｉｉ）４，４，ビスフェノール二無水物及びジアミノジフェニルスルホン、及び（ｉｖ）前記の酸二無水物／ジアミンの組の組み合わせからなる群から選択される酸二無水物／ジアミンの組に由来する構造単位を含むことを特徴とする実施の形態１３に記載の物品。
【００６８】
［実施の形態１６］
前記第１のポリイミドの量は、５０〜９０重量％であり、前記第２のポリイミドの量は、１〜５０重量％であり、前記熱可塑性組成物は、更に、充填材、補強材、添加材、及びそれらの組み合わせからなる群から選択された成分を０〜７０重量％含み、前記第１のポリイミド、前記第２のポリイミド、及び前記成分は、総量で１００重量％であることを特徴とする実施の形態１３に記載の物品。
【００６９】
［実施の形態１７］
前記組成物は、ポリイミド以外の少なくとも１つのポリマーを更に含むことを特徴とする実施の形態５に記載の物品。
【００７０】
［実施の形態１８］
前記少なくとも１つのポリマーは、ポリエステル、ポリエステルカーボネート、ポリスルホン、ポリエーテルスルホン、ポリベンゾイミダゾール、ポリケトン、及びそれらのポリマーの組み合わせからなる群から選択されることを特徴とする実施の形態１７に記載の物品。
【００７１】
［実施の形態１９］
前記レンズは、２ｍｍの厚さで６０％以上の透過性を有することを特徴とする実施の形態５に記載の物品。
【００７２】
［実施の形態２０］
前記レンズは、１３１０ｎｍの波長を有する光を透過することを特徴とする実施の形態５に記載の物品。
【００７３】
［実施の形態２１］
前記レンズは、１５５０ｎｍの波長を有する光を透過することを特徴とする実施の形態５に記載の物品。
【００７４】
［実施の形態２２］
前記レンズは、８５０ｎｍの波長を有する光を透過することを特徴とする実施の形態５に記載の物品。
【００７５】
［実施の形態２３］
前記ポリマーは、毎分５℃の速さの熱ランプを用いた熱機械分析による測定で、３０℃〜２００℃において１００ｐｐｍ／℃以下の熱膨張計数を有することを特徴とする実施の形態５に記載の物品。
【００７６】
［実施の形態２４］
前記ポリマーブレンドは、１５０℃以上の連続使用温度を有することを特徴とする実施の形態５に記載の物品。
【００７７】
［実施の形態２５］
前記レンズは、０．２ｍｍから５．０ｍｍまでの肉厚において、（ａ）８５℃、相対湿度８５％の事前条件に１２０時間さらされ、（ｂ）つづいて、２６０℃で３０秒間、鉛フリーはんだ試験を実行された後も、透明かつ寸法安定性を有することを特徴とする実施の形態５に記載の物品。
【００７８】
［実施の形態２６］
前記物品は、光学送受信機の構成要素であることを特徴とする実施の形態５に記載の物品。
【００７９】
［実施の形態２７］
前記物品は、光学送受信機の構成要素であることを特徴とする実施の形態１３に記載の物品。
【００８０】
［実施の形態２８］
前記レンズは、前記組成物の総量を基準として、２０重量％未満のポリケトンを更に含むことを特徴とする実施の形態５に記載の物品。
【００８１】
［実施の形態２９］
幅が０．１ｍｍから１００ｍｍまでで、長さが０．５ｍｍから５００ｍｍまでで、厚さが０．２ｍｍから５ｍｍまでである凹面レンズを含み、前記レンズは、（ｉ）７６０ｎｍから２５００ｎｍまでの波長を有する光を６０％超透過し、前記レンズは、ポリマー及び着色成分を含み、前記ポリマーは、（Ａ）酸二無水物／ジアミンの組、（Ｂ）塩素置換フタル酸無水物、ジアミン、及びジヒドロキシフェノール塩、又は、（Ｃ）（Ａ）及び（Ｂ）の群から選択された組み合わせに由来する構造単位を含むポリイミドを含み、前記（Ａ）の酸二無水物／ジアミンの組は、（ｉ）オキシジフタル酸無水物及びジアミノジフェニルスルホン、又は、（ｉｉ）オキシジフタル酸無水物、３，３，ビスフェノールＡ二無水物、４，４，ビスフェノールＡ二無水物、及び前記の酸無水物からなる群から選択された酸無水物、及び、メタ−フェニレンジアミン、パラ−フェニレンジアミン、ジアミノジフェニルスルホン、オキシジアニリン、及び前記のジアミンの組み合わせからなる群から選択されたジアミンを含み、前記（Ｂ）のジアミンは、メタ−フェニレンジアミン、パラ−フェニレンジアミン、ジアミノジフェニルスルホン、オキシジアニリン、及び前記のジアミンの組み合わせからなる群から選択され、前記着色成分は、緑色の有機染料及び赤色の有機染料、オレンジ色の有機染料及び青色の有機染料、又は紫色の有機染料及び黄色の有機染料などの少なくとも２つの有機染料を含み、前記レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままであることを特徴とする物品。
【００８２】
［実施の形態３０］
前記物品は、光学送受信機の構成要素であることを特徴とする実施の形態２９に記載の物品。
【００８３】
以下の実施例は、当業者に更なる指針を提供するために含められる。提供される実施例は、単なる典型例であり、いかなる意味においても、特許請求の範囲において定義される発明を限定することを意図するものではない。
【００８４】
［実施例］
［実施例１〜３０］
実施例１〜３０の目的は、下記で詳述する電子機器技術評議会（ＪＥＤＥＣ）の標準試験プロトコルにより、異なるポリイミド材料の表面実装能力を測定することであった。
【００８５】
実施例１〜３０において用いられる材料は、下記の表１に示される。
【表１】
2016502141.tif 000010
【００８６】
［レンズ作製方法］
レンズの形成において、サンプルは、それぞれの組成物を射出成形することにより作製された。レンズは、０．１ｍｍから３．２ｍｍまで変化する厚さに成形された。
【００８７】
［試験プロトコル］
ＩＰＣ／ＪＥＤＥＣ  Ｊ−ＳＴＤ−２０２Ｃの「非密封固体状態表面実装デバイスの湿気／リフロー感度分類」にしたがって、レンズに鉛フリーはんだ試験の温度プロファイルを実行した。
【００８８】
レンズの形状に成形された、厚さが０．１ｍｍから３．２ｍｍまでの範囲で変化するサンプルが、表に示された特定の時間、湿度チャンバにおいて６０℃／６０ＲＨ（相対湿度）に調節された。これらのサンプルは、つづいて、ＩＰＣ／ＪＥＤＥＣ  Ｊ−ＳＴＤ−２０２Ｃの温度プロファイルにしたがって、鉛フリーはんだ表面実装技術（ＳＭＴ）の処理をシミュレートするオーブンチャンバにマウントされた。
【００８９】
透過度は、分光光度計を用いて、異なる波長において測定された。透過度は、８５０ｎｍ、１３１０ｎｍ、及び１５５０ｎｍにおいて、それぞれ測定された。レンズが、少なくとも０．１ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有する（歪みがない）ままである場合、サンプルはＪＥＤＥＣの標準プロトコルをパスすると思われた。
【００９０】
実施例１〜１２において、レンズは、表１に記載されたポリイミド２を用いて作製された。レンズは、上述したように、その寸法安定性を試験された。結果は、表２〜３に示される。
【表２】
2016502141.tif 000011
【表３】
2016502141.tif 000012
【００９１】
［実施例１〜１２の検討］
我々の結果は、レンズがＪＥＤＥＣのプロトコルをパスした、すなわち、レンズは、少なくとも０．２ｍｍから５ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままであることを示した。
【００９２】
［実施例１３〜１８］
実施例１３〜１８において、レンズは、表１に記載されたポリイミド３を用いて作製された。レンズは、上述したように、その寸法安定性を試験された。結果は、表４に示される。
【表４】
2016502141.tif 000013
【００９３】
［実施例１３〜１８の検討］
我々の結果は、レンズがＪＥＤＥＣのプロトコルをパスした、すなわち、レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままであることを示した。
【００９４】
［実施例１９〜２４］
実施例１９〜２４において、レンズは、表５に示された組成物によって作製された。レンズは、上述したように、その寸法安定性を試験された。結果も、表５に示される。
【表５】
2016502141.tif 000014
【００９５】
［実施例１９〜２４の検討］
我々の結果は、レンズがＪＥＤＥＣのプロトコルをパスした、すなわち、レンズは、少なくとも０．２ｍｍから５．０ｍｍまでの肉厚において、透明かつ寸法安定性を有し、（ａ）６０℃、相対湿度６０％の事前条件に１２０時間さらされ、（ｂ）つづいて、２６０℃のピーク温度を有する鉛フリーはんだ試験を３０秒まで実行された後も、透明かつ寸法安定性を有するままであることを示した。
【００９６】
［実施例２５〜２８］
実施例２５〜２８において、レンズは、表１に記載されたポリイミド１を用いて作製された。レンズは、上述したように、その寸法安定性を試験された。結果は、表８に示される。
【表８】
2016502141.tif 000015
【００９７】
［実施例２５〜２８の検討］
不可解なことだが、ポリイミド１を含む組成物は、有用な特性を有する組成物ではないとの結果に終わった。より具体的には、結果は、ポリイミド１により作製されたレンズが、少なくとも０．２ｍｍから５．０ｍｍまでの肉厚において、透明ではなく、かつ、寸法安定性を有さず、（ａ）６０℃、相対湿度６０％の事前条件に１２０時間さらされ、（ｂ）つづいて、２６０℃のピーク温度を有する鉛フリーはんだ試験を３０秒まで実行された後も、透明ではなく、寸法安定性を有さないことを示した。
【００９８】
［実施例２９〜３４］
表９に示される組成物を有する実施例が作製され、下記のように試験された。
【表９】
2016502141.tif 000016
【００９９】
実施例２９及び３２は、顔料を追加しないそのままのポリイミドである。実施例３０及び３４は、表９に示される２つの有機染料が追加されたポリイミドを含む。これらの実施例は、着色されていないそのままのポリマーと、有機染料を追加されたポリマーの光学特性を比較し、対比させることを目的としている。比較実施例３１及び３３は、カーボンブラック顔料を含む。
【０１００】
押し出し及び成形：
【０１０１】
上記の式にしたがったそれぞれのサンプルの成分は、染料を樹脂中で確実に均一に分散させるために、３〜５分間ドライブレンドされた。実施例２９〜３１は、ＷＰ３０同方向二軸押出機の供給口に供給された。実施例３２〜３４は、下記の処理条件にしたがって押し出すために、Ｐｒｉｚｍ押出機（２５ｍｍ二軸押出モデルＴＳＥ２４ＨＣ）の供給口に供給された。
【０１０２】
軸は、２８水銀柱インチの真空条件において、毎時２０〜２５ポンド（ｌｂ／時）（毎時９．１〜１１．３キログラム）のスループットで、２００ｒｐｍで運転された。より糸は水浴で冷却され、その後ペレット化された。
【０１０３】
実施例２９〜３１の押し出し条件（括弧内は℃）：
【表１０】
2016502141.tif 000017
【０１０４】
実施例３２〜３４の押し出し条件：
【表１１】
2016502141.tif 000018
【０１０５】
成形条件：
【０１０６】
実施例２９〜３１において押し出されたペレットは、１４９℃で４〜６時間乾燥され、その後、表１２に示される条件を用いて、１８０Ｔ  ＤＥＭＡＧ成形機により、２インチ×３インチで、１、１．６、２、及び３．２ｍｍの厚さのカラーステップチップに成形された。実施例３２〜３４は、１２１℃で２時間乾燥され、その後、表１３に定義される処理条件にしたがって、８５Ｔ成形機（日精樹脂工業社製のモデルＦＮ１０００）において、２インチ×３インチで、２．５ｍｍの厚さを有するカラーステップチップに成形された。
【表１２】
2016502141.tif 000019
【表１３】
2016502141.tif 000020
【０１０７】
実施例２９及び３０は、長期の（過酷な）成形条件にかけられた。実施例２９及び３０の双方は、２．５分、５分、７．５分の３つの滞留時間で、３９９℃の成形温度にかけられた。３つの滞留時間条件のそれぞれにおいて、カラーチップが成形され、透過度が測定された。滞留時間は、下記の式から算出された。データが下記の式１に代入され、バレル内で溶融されるポリマーの２．５、５、及び７．５分の滞留時間を得るために、〜３０、６０、及び９０のサイクル時間が設定された。上記のように設定された温度において、２．５分、５分、及び７．５分の３つの滞留時間でカラーチップが成形された。滞留時間が変化する間、それぞれのショットが滞留時間の全体にわたってバレル内に滞留していたことを確実にするために、最初の５つの部分は毎回廃棄された。
【数１】
2016502141.tif 000021
【０１０８】
実施例２９〜３１について、２０００サーモカプラｍｅｔｒｉｃｏｎ屈折率計を用いて測定がなされ、透過スペクトルは日立製の分光光度計を用いて３００ｎｍから１６００ｎｍの範囲で測定された。屈折率の温度変化（ｄｎ／ｄＴ）は、２３℃から１２０℃まで温度変化可能な加熱能力を有する屈折率計を用いて測定された。
【０１０９】
鉛フリーはんだリフロー試験は、リフローシミュレータＳＲＳ−１Ｃ（Ｍａｌｃｏｍ）装置を用いて実行された。試験片は、円形のディスクに射出成形された。試験は、ＪＥＤＥＣの評価の通りに、試験前に相対湿度６０％／６０℃、及び相対湿度８０％／８０℃に調節して実行された。リフロー試験のピーク温度は、２６０℃で１０秒間とした。
【０１１０】
実施例３２〜３４において、測定は、色データ及び４００ｎｍから７００ｎｍまでの間の可視領域の波長でのスペクトルグラフについては、グレタグマクベス社の分光光度計カラーアイ７０００を用いて、Ｄ６５光源、１０度オブザーバ表面光沢成分含む（ＳＣＩ）モードで実行され、４５０ｎｍから１１００ｎｍの間の波長での反射率及び透過率の双方については、パーキンエルマー社の紫外−可視−近赤外分光計を用いて実行された。
【０１１１】
異なる厚さに成形された実施例２９及び３０のカラーチップが、下記の表１４に示される。双方のサンプルの８５０ｎｍ、１３１０ｎｍ、及び１５５０ｎｍにおける％透過率を比較すると、これらのサンプルが近赤外領域において類似した透過率データを有するというユニークな特徴がみられる。視覚的には黒く見えるカラーチップであっても、実施例３０は、近赤外領域において、無着色の実施例２９と同程度の高い透過度を示す。
【表１４】
2016502141.tif 000022
【０１１２】
しかし、可視領域（４００〜７００ｎｍ）においては、実施例３０は所望の黒色を示し、この領域においてゼロでないにしても非常に低い透過度を示したが、そのままの樹脂である実施例２９は琥珀色を示し、この領域において所与の厚さで高い透過度を示す。再記するが、黒色にする有機染料を追加した実施例３０のユニークな特徴は、可視光を遮断しつつ、そのままの樹脂と同程度に赤外光を透過したことである。実施例３１は、カーボンブラック顔料を含む結果、可視から近赤外の波長領域にわたって、期待されるゼロの透過度を示す。重要なことは、実施例３０及び３１の双方が視覚的には黒色と知覚されるが、実施例３０のユニークな特性は、実施例２９と同様に７６０〜１８００ｎｍの近赤外領域で高い透過度を示すと同時に、実施例３１と同様に可視光（４００〜７００ｎｍ）の干渉を遮断することである。このデータは図１に示される。
【０１１３】
下記の表１５に、可視（４００〜７００ｎｍ）及び近赤外（８５０〜１５５０ｎｍ）の異なる波長領域における実施例２９及び実施例３０の屈折率特性を示す。実施例３０は、実施例２０と同様の屈折率を有することが分かるが、これもまた、実施例３０がポリマーと有機染料を含むことを考えると、ユニークな特徴である。要するに、実施例３０における有機染料は、そのままのポリマー（実施例２９）の屈折率特性を変えない。
【表１５】
2016502141.tif 000023
【０１１４】
実施例２９及び３０に対して実行した過酷な成形の検討を以下に示す。この検討の成果は、ａ）実施例２９及び３０の光学特性の比較及び対照、及びｂ）高温及び長い滞留時間に対する実施例３０中の有機染料の安定性の確認であった。
【０１１５】
実施例２９及び３０の双方が、２．５分、５分、及び７．５分の３つの滞留時間で、華氏７５０度の成形温度にかけられた。３つの滞留時間条件のそれぞれにおいて、カラーチップが成形され、光透過度が測定された。
【０１１６】
波長（ｎｍ）に対する透過度（％）のグラフが、２つのグラフ（図２及び３）にプロットされる。実施例２９の場合、７．５分の滞留時間後の％透過度の変化は、ほぼ３％であった。
【０１１７】
実施例３０の場合、７．５分の滞留時間後の％透過度の変化は、ほぼ４％であった。したがって、実施例３０における光学透過度のデルタ変化の主要な成分はポリマーの変質に由来し、必ずしも染料の変質に由来しないと結論できる。これもまた、有機染料は、対象の波長範囲において高い％透過度を提供しつつ、華氏７５０度まで、及び、７．５分の滞留時間まで、熱的に安定性を維持することができるというユニークな結果である。
【０１１８】
そのままの（顔料又は染料を追加しない）樹脂である実施例３２は、４００〜１１００ｎｍの波長において、図４に示すような透過度曲線を有する。下記の透過グラフは、既存のカーボンブラック顔料から作成された黒色の実施例３３（比較実施例）は、４５０ｎｍから７００ｎｍまでの可視領域の波長の全体にわたってゼロの透過度を有していることを示し、サンプルが黒色として知覚されることが示唆される。そして、それは１１００ｎｍまでの近赤外領域にもわたっており、サンプルは全ての赤外線を吸収することが示唆される。すなわち、実施例３３により全ての光が吸収されることが示唆される。
【０１１９】
これに対して、本発明の実施例３４は、実施例３２と同様に可視領域においてゼロの透過度を示し、サンプルが黒色として知覚されることが示唆されるが、８００ｎｍから１１００ｎｍまでの近赤外領域の全体にわたって高い透過度を示し、実施例３４を実施例３３と区別するユニークな特徴を示す。さらに、実施例３４は、近赤外領域において、そのままの樹脂（実施例３２）が示すのと同程度に高い透過度を達成する。これは、本発明における最大の赤外線透過性が、選択される熱可塑性樹脂の機能であることを示唆する。
【０１２０】
いくつかの実施の形態を参照して本発明を説明したが、本発明の範囲から外れることなく、様々な変更を施したり、それらの要素を均等物に置換したりすることが可能であることは、当業者に理解されるところである。さらに、本発明の本質的な範囲から外れることなく、本発明の教示に特定の状態又は物質を適合させるために、多くの変更を施すことが可能である。したがって、本発明は、本発明を実施するために考慮された最良の形態として開示された特定の実施の形態に限定されるべきではなく、添付された請求項の範囲内にある全ての実施の形態を含むことが意図される。
【図１】
2016502141.tif 000024
【図２】
2016502141.tif 000025
【図３】
2016502141.tif 000026
【図４】
2016502141.tif 000027
【国際調査報告】
2016502141.tif 000028
2016502141.tif 000029